Brevet FR3076747A1 — publié le 20190719

PROCEDE DE PREPARATION D'UN CATALYSEUR PARTICULIER D'HYDROGENTATION SELECTIVE ET D'HYDROGENATION DES AROMATIQUES PAR MALAXAGE Domaine technique L'invention a pour objet un procédé de préparation particulier d'un catalyseur utilisé en hydrogénation sélective de composés polyinsaturés dans une charge hydrocarbonée, notamment dans les coupes 02-05 de vapocraquage et les essences de vapocraquage, ou en hydrogénation d'au moins un composé aromatique ou polyaromatique contenu dans une charge hydrocarbonée permettant la transformation des composés aromatiques de coupes pétrolières ou pétrochimiques par conversion des noyaux aromatiques en noyaux naphténiques. Etat de la technique Les catalyseurs les plus actifs dans des réactions d'hydrogénation sont classiquement à base de métaux nobles tels que le palladium ou le platine. Ces catalyseurs sont utilisés industriellement en raffinage et en pétrochimie pour la purification de certaines coupes pétrolières par hydrogénation, notamment dans des réactions d'hydrogénation sélective de molécules polyinsaturées telles que les dioléfines, les acétyléniques ou les alcénylaromatiques, ou dans des réactions d'hydrogénation d'aromatiques. Il est souvent proposé de substituer le palladium par le nickel, métal moins actif que le palladium. Il est donc nécessaire de le disposer en plus grande quantité dans le catalyseur. Ainsi, les catalyseurs à base de nickel ont généralement une teneur en métal entre 5 et 60% en poids de nickel par rapport poids total du catalyseur. La vitesse de la réaction d'hydrogénation est gouvernée par plusieurs critères, tels que la diffusion des réactifs à la surface du catalyseur (limitations diffusionnelles externes), la diffusion des réactifs dans la porosité du support vers les sites actifs (limitations diffusionnelles internes) et les propriétés intrinsèques de la phase active telles que la taille des particules métalliques et la répartition de la phase active au sein du support. En ce qui concerne les limitations diffusionnelles internes, il est important que la distribution poreuse des macropores et mésopores soit adaptée à la réaction souhaitée afin d'assurer la diffusion des réactifs dans la porosité du support vers les sites actifs ainsi que la diffusion des produits formés vers l'extérieur. En ce qui concerne la taille des particules métalliques, il est généralement admis que le catalyseur est d'autant plus actif que la taille des particules métalliques est petite. De plus, il 2 est important d'obtenir une répartition en taille des particules centrée sur la valeur optimale ainsi qu'une répartition étroite autour de cette valeur. La teneur souvent importante de nickel dans les catalyseurs d'hydrogénation nécessite des voies de synthèse particulières. 5 La voie la plus classique de préparation de ces catalyseurs est l'imprégnation du support par une solution aqueuse d'un précurseur de nickel, suivie généralement d'un séchage et d'une calcination. Avant leur utilisation dans des réactions d'hydrogénation ces catalyseurs sont généralement réduits afin d'obtenir la phase active qui est sous forme métallique (c'est-à-dire à l'état de valence zéro). Les catalyseurs à base de nickel sur alumine préparés par une 10 seule étape d'imprégnation permettent généralement d'atteindre des teneurs en nickel comprises entre 12 et 15 (3/0 poids de nickel environ, selon le volume poreux de l'alumine utilisée. Lorsqu'on souhaite préparer des catalyseurs ayant une teneur en nickel plus élevée, plusieurs imprégnations successives sont souvent nécessaires pour obtenir la teneur en nickel souhaitée, suivie d'au moins une étape de séchage, puis éventuellement d'une étape 15 de calcination entre chaque imprégnation. Ainsi, le document W02011/080515 décrit un catalyseur à base de nickel sur alumine actif en hydrogénation notamment des aromatiques, ledit catalyseur ayant une teneur en nickel supérieure à 35% poids par rapport au poids total du catalyseur, et une grande dispersion du 20 nickel métallique sur la surface d'une alumine à porosité très ouverte et à surface spécifique élevée. Le catalyseur est préparé par au moins quatre imprégnations successives. La préparation de catalyseurs de nickel ayant une teneur en nickel élevée par la voie d'imprégnation implique ainsi un enchaînement de nombreuses étapes ce qui augmente les coûts de fabrication associés. 25 Une autre voie de préparation également utilisée pour obtenir des catalyseurs à forte teneur en nickel est la coprécipitation. La coprécipitation consiste généralement en une coulée simultanée dans un réacteur batch à la fois d'un sel d'aluminium (le nitrate d'aluminium par exemple) et d'un sel du nickel (le nitrate de nickel par exemple). Les deux sels précipitent simultanément. Puis une calcination à haute température est nécessaire pour faire la 30 transition du gel d'alumine (boehmite par exemple) vers l'alumine. Par cette voie de préparation, des teneurs jusqu'à 70% poids en nickel sont atteintes. Des catalyseurs préparés par coprécipitation sont par exemple décrits dans les documents US 4 273 680, US 8 518 851 et US 2010/0116717. Enfin, on connait également la voie de préparation par comalaxage. Le comalaxage consiste généralement en un mélange d'un sel de nickel avec un gel d'alumine tel que la boehmite, ledit mélange étant par la suite mis en forme, généralement par extrusion, puis séché et 3 calciné. Le document US 5 478 791 décrit un catalyseur à base de nickel sur alumine ayant une teneur en nickel comprise entre 10 et 60% poids et une taille de particules de nickel comprise entre 15 et 60 nm, préparé par comalaxage d'un composé de nickel avec un gel d'alumine, suivi d'une mise en forme, d'un séchage et d'une réduction. 5 Par ailleurs, en vue d'obtenir de meilleures performances catalytiques, notamment une meilleure sélectivité et/ou activité, il est connu dans l'état de la technique de procéder à l'utilisation d'additifs de type composés organiques pour la préparation de catalyseurs métalliques d'hydrogénation sélective ou d'hydrogénation des aromatiques. 10 Par exemple, la demande FR2984761 divulgue un procédé de préparation d'un catalyseur d'hydrogénation sélective comprenant un support et une phase active comprenant un métal du groupe VIII, ledit catalyseur étant préparé par un procédé comprenant une étape de d'imprégnation d'une solution contenant un précurseur du métal du groupe VIII et un additif organique, plus particulièrement un composé organique présentant une à trois fonctions 15 acides carboxyliques, une étape de séchage du support imprégné, et une étape de calcination du support séché afin d'obtenir le catalyseur. Le document U52006/0149097 divulgue un procédé d'hydrogénation de composés aromatiques de type acide benzenepolycarboxylique en présence d'un catalyseur comprenant une phase active comprenant au moins un métal du groupe VIII, lequel 20 catalyseur étant préparé par un procédé comprenant une étape d'imprégnation d'une solution contenant un précurseur du métal du groupe VIII et une étape d'imprégnation d'un additif organique de type amine ou acide aminé. L'étape d'imprégnation de l'additif organique peut être réalisé avant ou après l'étape d'imprégnation de la phase active, ou même simultanément. 25 La Demanderesse a découvert de manière surprenante qu'un catalyseur à base de nickel supporté sur alumine, préparé par comalaxage d'un oxyde poreux aluminique calciné avec une solution comprenant au moins un précurseur de nickel et au moins un additif de type composés organiques choisi parmi les composés organiques comprenant au moins une fonction acide carboxylique, ou au moins une fonction alcool, ou au moins une fonction ester, 30 ou au moins une fonction amide ou au moins une fonction amine, permet l'obtention de performances en hydrogénation sélective de composés polyinsaturés ou en hydrogénation des composés aromatiques en terme d'activité au moins aussi bonnes, voire meilleures, que les procédés connus de l'état de la technique. La distribution poreuse résultante d'un tel procédé de préparation par comalaxage permet de 35 fournir une porosité particulièrement adaptée à favoriser la diffusion des réactifs dans le 4 milieu poreux puis leur réaction avec la phase active. En effet, en plus de la réduction du nombre d'étapes et donc du coût de fabrication, l'intérêt d'un comalaxage comparativement à une imprégnation est qu'on réduit de manière significative tout risque de bouchage partiel de la porosité du support lors du dépôt de la phase active et donc l'apparition des limitations 5 diffusionnelles internes. De plus, un tel catalyseur utilisé dans le cadre d'un procédé d'hydrogénation sélective de composés polyinsaturés ou d'un procédé d'hydrogénation des composés aromatiques ou polyaromatiques présente la particularité de pouvoir contenir des quantités élevées de phase 10 active. En effet, le fait de préparer le catalyseur selon l'invention par comalaxage permet de pouvoir fortement charger ce catalyseur en phase active en une seule passe. Il est important de souligner que le catalyseur obtenu par le procédé de préparation selon l'invention se distingue structurellement d'un catalyseur obtenu par simple imprégnation d'un précurseur de métal sur le support d'alumine dans lequel l'alumine forme le support et la 15 phase active est introduite dans les pores de ce support. Sans vouloir être lié par une quelconque théorie, il apparaît que le procédé de préparation selon l'invention permet d'obtenir un composite dans lequel les particules de nickel et l'alumine sont intimement mélangées formant ainsi la structure même du catalyseur avec une porosité et une teneur en phase active adaptées aux réactions souhaitées. 20 Objets de l'invention La présente invention a pour premier objet un procédé de préparation d'un catalyseur comprenant une matrice oxyde ayant une teneur en alumine calcinée supérieure ou égale à 90% poids par rapport au poids total de ladite matrice, et une phase active comprenant du nickel, ladite phase active ne comprenant pas de métal du groupe VIB, la teneur en nickel 25 étant comprise entre 1 et 65% en poids dudit élément par rapport au poids total du catalyseur, ladite phase active se présentant sous la forme de particules de nickel ayant un diamètre inférieur ou égal à 18 nm, ledit catalyseur comprenant un volume poreux total mesuré par porosimétrie au mercure supérieur à 0,10 mL/g, un volume mésoporeux mesuré par porosimétrie au mercure supérieur à 0,10 mL/g, un volume macroporeux mesuré par 30 porosimétrie au mercure inférieur ou égal à 0,6 ml/g, un diamètre médian mésoporeux compris entre 3 et 25 nm, un diamètre médian macroporeux compris entre 50 et 1500 nm, et une surface spécifique SBET compris entre 20 et 400 m2/g, lequel procédé comprend les étapes suivantes : a) on prépare un oxyde poreux aluminique calciné ; 5 b) on malaxe l'oxyde poreux aluminique calciné obtenu à l'étape a) avec une solution résultant d'un mélange d'une ou plusieurs solution(s) comprenant au moins un précurseur de nickel et au moins une solution comprenant au moins un composé organique comprenant au moins une fonction acide carboxylique, ou au 5 moins une fonction alcool, ou au moins une fonction ester, ou au moins une fonction amine, ou au moins une fonction amide pour obtenir une pâte, le rapport molaire entre ledit composé organique et l'élément nickel étant compris entre 0,01 et 5,0 mol/mol ; c) on met en forme la pâte obtenue à l'étape b) ; 10 d) on sèche la pâte mise en forme obtenue à l'étape c) à une température inférieure à 250°C pour obtenir un catalyseur séché ; e) éventuellement, on réalise un traitement thermique du catalyseur séché obtenu à l'étape d) à une température comprise entre 250 et 1000°C, en présence ou non d'eau. 15 Dans un mode de réalisation selon l'invention, ledit composé organique comprend au moins une fonction acide carboxylique. De préférence, ledit composé organique est choisi parmi les acides monocarboxyliques, les acides dicarboxyliques, les acides tricarboxyliques, les acides tétracarboxyliques. Dans un mode de réalisation selon l'invention, ledit composé organique comprend au moins 20 une fonction alcool. De préférence, ledit composé organique est choisi parmi : - les composés organiques comprenant une seule fonction alcool ; - les composés organiques comprenant deux fonctions alcools ; - les composés organiques choisis parmi le diéthylène glycol, le triéthylène glycol, le 25 tétraéthylène glycol, ou un polyéthylène glycol répondant à la formule H(O02H4),OH avec n supérieur à 4 et ayant une masse molaire moyenne inférieure à 20000 g/mol ; - les monosaccharides de formule brute 0n(H20)p avec n compris entre 3 et 12; - les disaccharides, les trisaccharides, ou les dérivés de monosaccharide. Dans un mode de réalisation selon l'invention, ledit composé organique comprend au moins 30 une fonction ester. De préférence, ledit composé organique est choisi parmi : - les esters linéaires ou cycliques ou cycliques insaturés d'acide carboxylique ; - les composés organiques comprenant au moins deux fonctions esters d'acide carboxylique ; 6 - les composés organiques comprenant au moins une fonction ester d'acide carboxylique et au moins un deuxième groupe fonctionnel choisi parmi les alcools, les éthers, les cétones, les aldéhydes ; - les esters cycliques ou linéaires d'acide carbonique ; 5 - les diesters linéaires d'acide carbonique. Dans un mode de réalisation selon l'invention, ledit composé organique comprend au moins une fonction amide. De préférence, ledit composé organique est choisi parmi : - les amides acycliques comprenant une ou deux fonction amides ; 10 - les amides cycliques ou les lactames ; - les composés organiques comprenant au moins une fonction amide et une fonction acide carboxylique ou une fonction alcool ; - les composés organiques comprenant au moins une fonction amide et un hétéroatome supplémentaire d'azote. 15 Dans un mode de réalisation selon l'invention, ledit composé organique comprend au moins une fonction amine répondant à la formule brute CxNyH, dans laquelle x est compris entre 1 et 20, y=1-x et z=2-(2x+2). Dans un mode de réalisation selon l'invention,lequel ledit oxyde poreux aluminique calciné selon l'étape a) est obtenu par les étapes suivantes : 20 al) une première étape de précipitation, en milieu réactionnel aqueux, d'au moins un précurseur basique choisi parmi l'aluminate de sodium, l'aluminate de potassium, l'ammoniaque, l'hydroxyde de sodium et l'hydroxyde de potassium et d'au moins un précurseur acide choisi parmi le sulfate d'aluminium, le chlorure d'aluminium, le nitrate d'aluminium, l'acide sulfurique, l'acide chlorhydrique et l'acide nitrique, dans lequel au moins 25 un des précurseurs basique ou acide comprend de l'aluminium, le débit relatif des précurseurs acide et basique est choisi de manière à obtenir un pH du milieu réactionnel compris entre 8,5 et 10,5 et le débit du ou des précurseurs acide et basique contenant de l'aluminium est réglé de manière à obtenir un taux d'avancement de la première étape compris entre 5 et 13%, le taux d'avancement étant défini comme étant la proportion 30 d'alumine formée en équivalent A1203 lors de ladite première étape de précipitation par rapport à la quantité totale d'alumine formée à l'issue de l'étape a3) du procédé de préparation, ladite étape opérant à une température comprise entre 20 et 90°C et pendant une durée comprise entre 2 minutes et 30 minutes; a2) une étape de chauffage de la suspension à une température comprise entre 40 et 90°C 35 pendant une durée comprise entre 7 minutes et 45 minutes, 7 a3) une deuxième étape de précipitation de la suspension obtenue à l'issue de l'étape de chauffage a2) par ajout dans la suspension d'au moins un précurseur basique choisi parmi l'aluminate de sodium, l'aluminate de potassium, l'ammoniaque, l'hydroxyde de sodium et l'hydroxyde de potassium et d'au moins un précurseur acide choisi parmi le sulfate 5 d'aluminium, le chlorure d'aluminium, le nitrate d'aluminium, l'acide sulfurique, l'acide chlorhydrique et l'acide nitrique, dans lequel au moins un des précurseurs basique ou acide comprend de l'aluminium, le débit relatif des précurseurs acide et basique est choisi de manière à obtenir un pH du milieu réactionnel compris entre 8,5 et 10,5 et le débit du ou des précurseurs acide et basique contenant de l'aluminium est réglé de manière à obtenir un 10 taux d'avancement de la deuxième étape compris entre 87 et 95 °A, le taux d'avancement étant défini comme étant la proportion d'alumine formée en équivalent A1203 lors de ladite deuxième étape de précipitation par rapport à la quantité totale d'alumine formée à l'issue de l'étape a3) du procédé de préparation, ladite étape opérant à une température comprise entre 40 et 90 °C et pendant une durée comprise ente 2 minutes et 50 minutes ; 15 a4) une étape de filtration de la suspension obtenue à l'issue de l'étape a3) de deuxième précipitation pour obtenir un gel d'alumine ; a5) une étape de séchage dudit gel d'alumine obtenu à l'étape a4) pour obtenir une poudre ; a6) une étape de traitement thermique de la poudre obtenue à l'issue de l'étape a5) entre 500 et 1000°C, pendant une durée comprise entre 2 et 10 h, en présence ou non d'un flux 20 d'air contenant jusqu'à 60% volume d'eau pour obtenir un oxyde poreux aluminique calciné. Dans un mode de réalisation selon l'invention, ledit oxyde poreux aluminique calciné selon l'étape a) est obtenu par les étapes suivantes : ai') une étape de mise en solution d'un précurseur acide d'aluminium choisi parmi le sulfate d'aluminium, le chlorure d'aluminium et le nitrate d'aluminium dans l'eau, à une température 25 comprise entre 20 et 90°C, à un pH compris entre 05 et 5, pendant une durée comprise entre 2 et 60 minutes, a2') une étape d'ajustement du pH par ajout dans la suspension obtenue à l'étape ai') d'au moins un précurseur basique choisi parmi l'aluminate de sodium, l'aluminate de potassium, l'ammoniaque, l'hydroxyde de sodium et l'hydroxyde de potassium, à une température 30 comprise entre 20 et 90°C, et à un pH compris entre 7 et 10, pendant une durée comprise entre 5 et 30 minutes, a3') une étape de coprécipitation de la suspension obtenue à l'issue de l'étape a2') par ajout dans la suspension d'au moins un précurseur basique choisi parmi l'aluminate de sodium, l'aluminate de potassium, l'ammoniaque, l'hydroxyde de sodium et l'hydroxyde de potassium 35 et d'au moins un précurseur acide choisi parmi le sulfate d'aluminium, le chlorure d'aluminium, le nitrate d'aluminium, l'acide sulfurique, l'acide chlorhydrique et l'acide nitrique, au moins un des précurseurs basique ou acide comprenant de l'aluminium, le débit relatif 8 des précurseurs acide et basique étant choisi de manière à obtenir un pH du milieu réactionnel compris entre 7 et 10 et le débit du ou des précurseurs acide et basique contenant de l'aluminium étant réglé de manière à obtenir une concentration en alumine finale dans la suspension comprise entre 10 et 38 g/L, 5 a4') une étape de filtration de la suspension obtenue à l'issue de l'étape a3') de coprécipitation pour obtenir un gel d'alumine, a5') une étape de séchage dudit gel d'alumine obtenu à l'étape a4') pour obtenir une poudre, a6') une étape de traitement thermique de la poudre obtenue à l'issue de l'étape a5') à une température comprise entre 500 et 1000°C, en préserce ou non d'un flux d'air contenant 10 jusqu'à 60% en volume d'eau, pendant une durée comprise entre 2 et 10 heures, pour obtenir un oxyde poreux aluminique calciné. Dans un mode de réalisation selon l'invention, ledit oxyde poreux aluminique calciné selon l'étape a) est obtenu par les étapes suivantes : ai") au moins une première étape de précipitation d'alumine, en milieu réactionnel aqueux, 15 d'au moins un précurseur basique choisi parmi l'aluminate de sodium, l'aluminate de potassium, l'ammoniaque, l'hydroxyde de sodium et l'hydroxyde de potassium et d'au moins un précurseur acide choisi parmi le sulfate d'aluminium, le chlorure d'aluminium, le nitrate d'aluminium, l'acide sulfurique, l'acide chlorhydrique, et l'acide nitrique, dans laquelle au moins l'un des précurseurs basique ou acide comprend de l'aluminium, le débit relatif des 20 précurseurs acide et basique est choisi de manière à obtenir un pH du milieu réactionnel compris entre 8,5 et 10,5 et le débit du ou des précurseurs acide et basique contenant de l'aluminium est réglé de manière à obtenir un taux d'avancement de ladite première étape compris entre 40 et 100%, le taux d'avancement étant défini comme étant la proportion d'alumine formée en équivalent A1203 lors de ladite première étape de précipitation par 25 rapport à la quantité totale d'alumine formée à l'issue de l'étape c) du procédé de préparation, ladite première étape de précipitation opérant à une température comprise entre 10 et 50 °C, et pendant une durée comprise entre 2minutes et 30 minutes ; a2") une étape de traitement thermique de la suspension chauffée à une température comprise entre 50 et 200°C pendant une durée comprbe entre 30 minutes et 5 heures 30 permettant l'obtention d'un gel d'alumine ; a3") une étape de filtration de la suspension obtenue à l'issue de l'étape a2") de traitement thermique, suivie d'au moins une étape de lavage du gel obtenu ; a4") une étape de séchage du gel d'alumine obtenu à l'issue de l'étape a3") pour obtenir une poudre ; 35 a5") une étape de traitement thermique de la poudre obtenue à l'issue de l'étape a4") à une température comprise entre 500 et 1000°C, en préserce ou non d'un flux d'air contenant jusqu'à 60% en volume d'eau, pour obtenir un oxyde poreux aluminique calciné. 9 Un autre objet selon l'invention concerne un procédé d'hydrogénation sélective de composés polyinsaturés contenant au moins 2 atomes de carbone par molécule, tels que les dioléfines et/ou les acétyléniques et/ou les alcénylaromatiques, contenus dans une charge d'hydrocarbures ayant un point d'ébullition final inférieur ou égal à 300°C, lequel procédé 5 étant réalisé à une température comprise entre 0 et 300°C, à une pression comprise entre 0,1 et 10 MPa, à un ratio molaire hydrogène/(composés polyinsaturés à hydrogéner) compris entre 0,1 et 10 et à une vitesse volumique horaire comprise entre 0,1 et 200 11-1 lorsque le procédé est réalisé en phase liquide, ou à un ratio molaire hydrogène/(composés polyinsaturés à hydrogéner) compris entre 0,5 et 1000 et à une vitesse volumique horaire 10 entre 100 et 40000 11-1 lorsque le procédé est réalisé en phase gazeuse, en présence d'un catalyseur obtenu par le procédé de préparation selon l'invention. Un autre objet selon l'invention concerne un procédé d'hydrogénation d'au moins un composé aromatique ou polyaromatique contenu dans une charge d'hydrocarbures ayant un point d'ébullition final inférieur ou égal à 650°C, ledit procédé étant réalisé en phase gazeuse 15 ou en phase liquide, à une température comprise entre 30 et 350°C, à une pression comprise entre 0,1 et 20 MPa, à un ratio molaire hydrogène/(composés aromatiques à hydrogéner) entre 0,1 et 10 et à une vitesse volumique horaire V.V.H. comprise entre 0,05 et 50 h-1, en présence d'un catalyseur obtenu par le procédé de préparation selon l'invention. Description détaillée de l'invention 20 Définitions Par « macropores », on entend des pores dont l'ouverture est supérieure à 50 nm. Par « mésopores », on entend des pores dont l'ouverture est comprise entre 2 nm et 50 nm, bornes incluses. Par « micropores », on entend des pores dont l'ouverture est inférieure à 2 nm. 25 On entend par volume poreux total du catalyseur ou du support utilisé pour la préparation du catalyseur selon l'invention le volume mesuré par intrusion au porosimètre à mercure selon la norme ASTM D4284-83 à une pression maximale de 4000 bar (400 MPa), utilisant une tension de surface de 484 dyne/cm et un angle de contact de 140°. L'angle de mouillage a été pris égal à 140° en suivant les recommandations de l'ouvrage « Techniques de 30 l'ingénieur, traité analyse et caractérisation », pages 1050-1055, écrit par Jean Charpin et Bernard Rasneur. Afin d'obtenir une meilleure précision, la valeur du volume poreux total correspond à la valeur du volume poreux total mesuré par intrusion au porosimètre à mercure mesurée sur l'échantillon moins la valeur du volume poreux total mesuré par intrusion au porosimètre à 10 mercure mesurée sur le même échantillon pour une pression correspondant à 30 psi (environ 0,2 MPa). Le volume des macropores et des mésopores est mesuré par porosimétrie par intrusion de mercure selon la norme ASTM D4284-83 à une pression maximale de 4000 bar (400 MPa), 5 utilisant une tension de surface de 484 dyne/cm et un angle de contact de 1400. On fixe à 0,2 MPa la valeur à partir de laquelle le mercure remplit tous les vides intergranulaires, et on considère qu'au-delà le mercure pénètre dans les pores de l'échantillon. Le volume macroporeux du catalyseur ou du support utilisé pour la préparation du catalyseur selon l'invention est défini comme étant le volume cumulé de mercure introduit à une 10 pression comprise entre 0,2 MPa et 30 MPa, correspondant au volume contenu dans les pores de diamètre apparent supérieur à 50 nm. Le volume mésoporeux du catalyseur ou du support utilisé pour la préparation du catalyseur selon l'invention est défini comme étant le volume cumulé de mercure introduit à une pression comprise entre 30 MPa et 400 MPa, correspondant au volume contenu dans les 15 pores de diamètre apparent compris entre 2 et 50 nm. Le volume des micropores est mesuré par porosimétrie à l'azote. L'analyse quantitative de la microporosité est effectuée à partir de la méthode "t" (méthode de Lippens-De Boer, 1965) qui correspond à une transformée de l'isotherme d'adsorption de départ comme décrit dans l'ouvrage « Adsorption by powders and porous solids. Principles, methodology and 20 applications » écrit par F. Rouquérol, J. Rouquérol et K. Sing, Academic Press, 1999. On définit également le diamètre médian mésoporeux comme étant le diamètre tel que tous les pores, parmi l'ensemble des pores constituant le volume mésoporeux, de taille inférieure à ce diamètre constituent 50% du volume mésoporeux total déterminé par intrusion au porosimètre à mercure. 25 On définit également le diamètre médian macroporeux comme étant le diamètre tel que tous les pores, parmi l'ensemble des pores constituant le volume macroporeux, de taille inférieure à ce diamètre constituent 50% du volume macroporeux total déterminé par intrusion au porosimètre à mercure. On entend par la surface spécifique du catalyseur ou du support utilisé pour la préparation 30 du catalyseur selon l'invention, la surface spécifique B.E.T. déterminée par adsorption d'azote conformément à la norme ASTM D 3663-78 établie à partir de la méthode BRUNAUER-EMMETT-TELLER décrite dans le périodique « The Journal of American Society », 60, 309, (1938). 11 On entend par taille des nanoparticules de nickel, le diamètre moyen des cristallites de nickel mesurée sous leurs formes oxyde. Le diamètre moyen des cristallites de nickel sous forme oxyde est déterminé par diffraction des rayons X, à partir de la largeur de la raie de diffraction située à l'angle 2thêta=43° (c'est-à-die selon la direction cristallographique [200]) 5 à l'aide de la relation de Scherrer. Cette méthode, utilisée en diffraction des rayons X sur des poudres ou échantillons polycristallins qui relie la largeur à mi-hauteur des pics de diffraction à la taille des particules, est décrite en détail dans la référence : Appl. Cryst. (1978), 11, 102113 « Scherrer after sixty years: A survey and some new results in the determination of crystallite size», J. I. Langford and A. J. C. Wilson. 10 Dans la suite, les groupes d'éléments chimiques sont donnés selon la classification CAS (CRC Handbook of Chemistry and Physics, éditeur CRC press, rédacteur en chef D.R. Lide, 81ème édition, 2000-2001). Par exemple, le groupe VIII selon la classification CAS correspond aux métaux des colonnes 8, 9 et 10 selon la nouvelle classification IUPAC. Description du procédé de préparation du catalyseur 15 D'une manière générale, le procédé de préparation du catalyseur comprend les étapes suivantes : a) on prépare un oxyde poreux aluminique calciné ; b) on malaxe l'oxyde poreux aluminique calciné obtenu à l'étape a) avec une solution résultant du mélange d'une ou plusieurs solution(s) comprenant au moins un précurseur de 20 nickel et au moins une solution comprenant au moins un composé organique comprenant au moins une fonction acide carboxylique, ou au moins une fonction alcool, ou au moins une fonction ester, ou au moins une fonction amide, ou au moins une fonction amine pour obtenir une pâte, le rapport molaire entre ledit composé organique et l'élément nickel étant compris entre 0,01 et 5,0 mol/mol ; 25 c) on met en forme la pâte obtenue à l'étape b) ; d) on sèche la pâte mise en forme obtenue à l'étape c) à une température inférieure à 250°C pour obtenir un catalyseur séché ; e) éventuellement, on réalise un traitement thermique du catalyseur séché obtenu à l'étape d) à une température comprise entre 250 et 1000 °C, en présence ou non d'eau. 30 Avantageusement, l'oxyde poreux aluminique calciné est obtenu à partir d'un gel d'alumine spécifique. La distribution poreuse particulière observée dans le catalyseur est notamment due au procédé de préparation à partir du gel d'alumine spécifique. Etape a) de préparation de l'oxyde aluminique calciné 12 L'oxyde aluminique calciné peut être synthétisé par différentes méthodes connues par l'homme du métier. Par exemple, on met en oeuvre un procédé d'obtention de gel constitué d'un précurseur de type gamma-oxy(hydroxyde) d'aluminium (A10(OH) autrement dénommé boehmite. Le gel d'alumine peut par exemple être obtenu par précipitation des solutions 5 basiques et/ou acides de sels d'aluminium induite par changement de pH ou toute autre méthode connue de l'homme de métier. Cette méthode est notamment décrite par le document P. Euzen, P. Raybaud, X. Krokidis, H. Toulhoat, J.L. Le Loarer, J.P. Jolivet, C. Froidefond, Alumina, in Handbook of Porous Solids, Eds F. Sch)th, K.S.W. Sing, J. Weitkamp, Wiley-VCH, Weinheim, Germany, 2002, pp. 1591-1677. 10 De manière particulièrement préférée, l'oxyde poreux aluminique est préparé à partir de gels d'alumine spécifiques préparés selon des modes particuliers de préparation tels que décrits ci-après. Mode de réalisation 1 : 15 Selon une première variante, l'oxyde poreux aluminique calciné utilisé dans le cadre du procédé de préparation du catalyseur selon l'invention est obtenu en réalisant les étapes suivantes : al) une première étape de précipitation, en milieu réactionnel aqueux, d'au moins un précurseur basique choisi parmi l'aluminate de sodium, l'aluminate de potassium, 20 l'ammoniaque, l'hydroxyde de sodium et l'hydroxyde de potassium et d'au moins un précurseur acide choisi parmi le sulfate d'aluminium, le chlorure d'aluminium, le nitrate d'aluminium, l'acide sulfurique, l'acide chlorhydrique et l'acide nitrique, dans lequel au moins un des précurseurs basique ou acide comprend de l'aluminium, le débit relatif des précurseurs acide et basique est choisi de manière à obtenir un pH du milieu réactionnel 25 compris entre 8,5 et 10,5 et le débit du ou des précurseurs acide et basique contenant de l'aluminium est réglé de manière à obtenir un taux d'avancement de la première étape compris entre 5 et 13%, le taux d'avancement étant défini comme étant la proportion d'alumine formée en équivalent A1203 lors de ladite première étape de précipitation par rapport à la quantité totale d'alumine formée à l'issue de l'étape a3) du procédé de 30 préparation, ladite étape opérant à une température comprise entre 20 et 90°C et pendant une durée comprise entre 2 minutes et 30 minutes; a2) une étape de chauffage de la suspension à une température comprise entre 40 et 90°C pendant une durée comprise entre 7 minutes et 45 minutes, a3) une deuxième étape de précipitation de la suspension obtenue à l'issue de l'étape de 35 chauffage a2) par ajout dans la suspension d'au moins un précurseur basique choisi parmi l'aluminate de sodium, l'aluminate de potassium, l'ammoniaque, l'hydroxyde de sodium et 13 l'hydroxyde de potassium et d'au moins un précurseur acide choisi parmi le sulfate d'aluminium, le chlorure d'aluminium, le nitrate d'aluminium, l'acide sulfurique, l'acide chlorhydrique et l'acide nitrique, dans lequel au moins un des précurseurs basique ou acide comprend de l'aluminium, le débit relatif des précurseurs acide et basique est choisi de 5 manière à obtenir un pH du milieu réactionnel compris entre 8,5 et 10,5 et le débit du ou des précurseurs acide et basique contenant de l'aluminium est réglé de manière à obtenir un taux d'avancement de la deuxième étape compris entre 87 et 95 °A, le taux d'avancement étant défini comme étant la proportion d'alumine formée en équivalent A1203 lors de ladite deuxième étape de précipitation par rapport à la quantité totale d'alumine formée à l'issue de 10 l'étape a3) du procédé de préparation, ladite étape opérant à une température comprise entre 40 et 90 °C et pendant une durée comprise ente 2 minutes et 50 minutes ; a4) une étape de filtration de la suspension obtenue à l'issue de l'étape a3) de deuxième précipitation pour obtenir un gel d'alumine ; a5) une étape de séchage dudit gel d'alumine obtenu à l'étape a4) pour obtenir une poudre ; 15 par exemple à une température comprise entre 20 et 200°C et pendant une durée comprise entre 8h et 15 h ; a6) une étape de traitement thermique de la poudre obtenue à l'issue de l'étape a5) entre 500 et 1000°C, pendant une durée comprise entre 2 et 10 h, en présence ou non d'un flux d'air contenant jusqu'à 60% volume d'eau pour obtenir un oxyde poreux aluminique calciné. 20 Le taux d'avancement pour chacune des étapes de précipitation est défini comme étant la proportion d'alumine formée en équivalent A1203 lors de ladite première ou deuxième étape de précipitation par rapport à la quantité totale d'alumine formée en équivalent A1203 à l'issue des deux étapes de précipitation et plus généralement à l'issue des étapes de préparation du 25 gel d'alumine et notamment à l'issue de l'étape a3) du procédé de préparation selon l'invention. Mode de réalisation 2 Selon une deuxième variante, l'oxyde poreux aluminique calciné utilisé dans le cadre du 30 procédé de préparation du catalyseur selon l'invention est obtenu en réalisant les étapes suivantes : ai') une étape de mise en solution d'un précurseur acide d'aluminium choisi parmi le sulfate d'aluminium, le chlorure d'aluminium et le nitrate d'aluminium dans l'eau, à une température comprise entre 20 et 90°C, à un pH compris entre 05 et 5, pendant une durée comprise 35 entre 2 et 60 minutes, a2') une étape d'ajustement du pH par ajout dans la suspension obtenue à l'étape ai') d'au moins un précurseur basique choisi parmi l'aluminate de sodium, l'aluminate de potassium, 14 l'ammoniaque, l'hydroxyde de sodium et l'hydroxyde de potassium, à une température comprise entre 20 et 90°C, et à un pH compris entre 7 et 10, pendant une durée comprise entre 5 et 30 minutes, a3') une étape de coprécipitation de la suspension obtenue à l'issue de l'étape a2') par ajout 5 dans la suspension d'au moins un précurseur basique choisi parmi l'aluminate de sodium, l'aluminate de potassium, l'ammoniaque, l'hydroxyde de sodium et l'hydroxyde de potassium et d'au moins un précurseur acide choisi parmi le sulfate d'aluminium, le chlorure d'aluminium, le nitrate d'aluminium, l'acide sulfurique, l'acide chlorhydrique et l'acide nitrique, au moins un des précurseurs basique ou acide comprenant de l'aluminium, le débit relatif 10 des précurseurs acide et basique étant choisi de manière à obtenir un pH du milieu réactionnel compris entre 7 et 10 et le débit du ou des précurseurs acide et basique contenant de l'aluminium étant réglé de manière à obtenir une concentration en alumine finale dans la suspension comprise entre 10 et 38 g/L, a4') une étape de filtration de la suspension obtenue à l'issue de l'étape a3') de 15 coprécipitation pour obtenir un gel d'alumine, a5') une étape de séchage dudit gel d'alumine obtenu à l'étape a4') pour obtenir une poudre, ladite étape de séchage pouvant être opérée à une température comprise entre 120 et 300°C, de manière très préférée à une température oemprise entre 150 et 250°C, pendant 2 à 16 h , 20 a6') une étape de traitement thermique de la poudre obtenue à l'issue de l'étape a5') à une température comprise entre 500 et 1000°C, en préserce ou non d'un flux d'air contenant jusqu'à 60% en volume d'eau, pendant une durée comprise entre 2 et 10 heures, pour obtenir un oxyde poreux aluminique calciné. 25 Mode de réalisation 3: Selon une troisième variante, l'oxyde poreux aluminique calciné utilisé dans le cadre du procédé de préparation du catalyseur selon l'invention est obtenu en réalisant les étapes suivantes : al") au moins une première étape de précipitation d'alumine, en milieu réactionnel aqueux, 30 d'au moins un précurseur basique choisi parmi l'aluminate de sodium, l'aluminate de potassium, l'ammoniaque, l'hydroxyde de sodium et l'hydroxyde de potassium et d'au moins un précurseur acide choisi parmi le sulfate d'aluminium, le chlorure d'aluminium, le nitrate d'aluminium, l'acide sulfurique, l'acide chlorhydrique, et l'acide nitrique, dans laquelle au moins l'un des précurseurs basique ou acide comprend de l'aluminium, le débit relatif des 35 précurseurs acide et basique est choisi de manière à obtenir un pH du milieu réactionnel compris entre 8,5 et 10,5 et le débit du ou des précurseurs acide et basique contenant de l'aluminium est réglé de manière à obtenir un taux d'avancement de ladite première étape 15 compris entre 40 et 100%, le taux d'avancement étant défini comme étant la proportion d'alumine formée en équivalent A1203 lors de ladite première étape de précipitation par rapport à la quantité totale d'alumine formée à l'issue de l'étape c) du procédé de préparation, ladite première étape de précipitation opérant à une température comprise entre 5 10 et 50 °C, et pendant une durée comprise entre 2minutes et 30 minutes ; a2") une étape de traitement thermique de la suspension chauffée à une température comprise entre 50 et 200°C pendant une durée comprbe entre 30 minutes et 5 heures permettant l'obtention d'un gel d'alumine ; a3") une étape de filtration de la suspension obtenue à l'issue de l'étape a2") de traitement 10 thermique, suivie d'au moins une étape de lavage du gel obtenu ; a4") une étape de séchage du gel d'alumine obtenu à l'issue de l'étape a3") pour obtenir une poudre ; ladite étape de séchage étant mise en oeuvre à une température comprise entre 20 et 250°C, de préférence entre 50 et 200°C, pendantune durée comprise entre 1 jour et 3 semaines, de préférence entre 2 heures et 1 semaine et encore plus préférentiellement entre 15 5 heures et 48 heures ; a5") une étape de traitement thermique de la poudre obtenue à l'issue de l'étape a4") à une température comprise entre 500 et 1000°C, en préserce ou non d'un flux d'air contenant jusqu'à 60% en volume d'eau, pendant une durée comprise entre 2 et 10 h, pour obtenir un oxyde poreux alum inique calciné. 20 De manière générale, on entend par « taux d'avancement » de la n-ième étape de précipitation le pourcentage d'alumine formé en équivalent A1203 dans ladite n-ième étape, par rapport à la quantité totale d'alumine formée à l'issue de l'ensemble des étapes de précipitation et plus généralement à l'issue des étapes de préparation du gel d'alumine. 25 Dans le cas où le taux d'avancement de ladite étape al") de précipitation est de 100%, ladite étape ai") de précipitation permet généralement l'obtention d'une suspension d'alumine ayant une concentration en A1203 comprise entre 20 et 100 g/L, de préférence entre 20 et 80 g/L, de manière préférée entre 20 et 50 g/L. Etape b) Comalaxabe 30 Dans cette étape, l'oxyde poreux aluminique calciné obtenu à l'étape a) est malaxé avec une solution résultant d'un mélange d'une ou plusieurs solution(s) comprenant un précurseur de nickel et au moins une solution comprenant au moins un composé organique comprenant au moins une fonction acide carboxylique, ou au moins une fonction alcool, ou au moins une fonction ester, ou au moins une fonction amide, ou au moins une fonction amine pour obtenir 35 une pâte, le rapport molaire entre ledit composé organique et l'élément nickel étant compris entre 0,01 et 5,0 mol/mol. 16 La(les)dite(s) solution(s) comprenant un précurseur de nickel peu(ven)t être aqueuse(s) ou constituée(s) d'un solvant organique ou bien d'un mélange d'eau et d'au moins un solvant organique (par exemple l'éthanol ou le toluène). De préférence, la solution est aqueuse. Le 5 pH de cette solution pourra être modifié par l'ajout éventuel d'un acide. Selon une autre variante préférée, la solution aqueuse peut contenir de l'ammoniaque ou des ions d'ammonium NH4. De manière préférée, ledit précurseur de nickel est introduit en solution aqueuse, par exemple sous forme de nitrate, de carbonate, d'acétate, de chlorure, d'hydroxyde, 10 d'hydroxycarbonate, d'oxalate, de complexes formés par un polyacide ou un acide-alcool et ses sels, de complexes formés avec les acétylacétonates, ou de tout autre dérivé inorganique soluble en solution aqueuse, laquelle est mise en contact avec ledit oxyde poreux aluminique calciné. De manière préférée, on utilise avantageusement comme précurseur de nickel, le nitrate de nickel, le chlorure de nickel, l'acétate de nickel ou le 15 hydroxycarbonate de nickel. De manière très préférée, le précurseur de nickel est le nitrate de nickel ou le hydroxycarbonate de nickel. Selon une autre variante préférée, ledit précurseur de nickel est introduit en solution ammoniacale en introduisant un sel de nickel, par exemple l'hydroxyde de nickel ou le carbonate de nickel dans une solution ammoniacale ou dans une solution de carbonate 20 d'ammonium ou d'hydrogénocarbonate d'ammonium. Les quantités du ou des précurseurs de nickel introduites dans la solution sont choisies de telle manière que la teneur totale en nickel est comprise entre 1 et 65 `)/0 poids, de préférence comprise entre 5 et 55 `)/0 poids, de manière préférée comprise entre 8 et 40 `)/0 poids, et de 25 manière particulièrement préférée comprise entre 10 et 35% poids, de manière encore plus préférée entre 12 et 35% poids, de manière encore plus préférée entre 15 et 35% en poids, et de manière plus particulièrement préférée entre 18 et 32% en poids dudit élément par rapport à la masse totale du catalyseur. Les teneurs en nickel sont généralement adaptées aux réactions d'hydrogénation visées tel que décrit ci-dessus. 30 La(les)dite(s) solution(s) contenant au moins un composé organique comprenant au moins une fonction acide carboxylique, ou au moins une fonction alcool, ou au moins une fonction ester, ou au moins une fonction amide, ou au moins une fonction amine peu(ven)t être aqueuse(s) ou organique(s) (par exemple le méthanol ou l'éthanol ou le phénol ou l'acétone ou le toluène ou le diméthylsulfoxyde (DMSO)) ou bien constituée(s) d'un mélange d'eau et 35 d'au moins un solvant organique. Le(s)dit(s) composé(s) organique(s) est(sont) préalablement au moins partiellement dissous dans la(les)dite(s) solution(s) à la 17 concentration voulue. De préférence, la(les)dite(s) solution(s) est(sont) aqueuse(s) ou contien(nen)t de l'éthanol. De façon encore plus préférée, ladite solution est aqueuse. Le pH de ladite solution pourra être modifié par l'ajout éventuel d'un acide ou d'une base. Le comalaxage se déroule avantageusement dans un malaxeur, par exemple un malaxeur 5 de type "Brabender" bien connu de l'Homme du métier. La poudre d'alumine calcinée obtenue à l'étape a) est placée dans la cuve du malaxeur. Ensuite la solution résultant du mélange d'une ou plusieurs solution(s) comprenant au moins un précurseur de nickel et d'au moins une solution comprenant au moins un composé organique comprenant au moins une fonction acide carboxylique, ou au moins une fonction alcool, ou au moins une fonction ester, 10 ou au moins une fonction amide, ou au moins une fonction amine, et éventuellement de l'eau permutée, est ajoutée à la seringue ou avec tout autre moyen pendant une durée de quelques minutes, typiquement environ 2 minutes à une vitesse de malaxage donnée. Après l'obtention d'une pâte, le malaxage peut être poursuivi pendant quelques minutes, par exemple environ 15 minutes à 50 tr/min. 15 Ladite solution résultant du mélange peut également être ajoutée en plusieurs fois durant cette phase de comalaxage. A) Composé organique comprenant au moins une fonction acide carboxylique Dans un mode de réalisation selon l'invention, le composé organique comprend au moins une fonction acide carboxylique. Le rapport molaire dudit composé organique comprenant au 20 moins une fonction acide carboxylique est compris entre 0,01 et 5,0 mol/mol, de préférence compris entre 0,05 et 2,0 mol/mol, plus préférentiellement entre 0,1 et 1,5 mol/mol et encore plus préférentiellement entre 0,3 et 1,2 mol/mol, par rapport à l'élément nickel. Ledit composé organique comprenant au moins une fonction acide carboxylique peut être un 25 composé organique aliphatique, saturé ou insaturé, ou un composé organique aromatique. De préférence, le composé organique aliphatique, saturé ou insaturé, comprend entre 1 et 9 atomes de carbone, de préférence entre 2 et 7 atomes de carbone. De préférence, le composé organique aromatique comprend entre 7 et 10 atomes de carbone, de préférence entre 7 et 9 atomes de carbone. 30 Ledit composé organique aliphatique, saturé ou insaturé, ou ledit composé organique aromatique, comprenant au moins une fonction acide carboxylique peut être choisi parmi les acides monocarboxyliques, les acides dicarboxyliques, les acides tricarboxyliques, les acides tétracarboxyliques. 18 Dans un mode de réalisation particulier de l'invention, ledit composé organique est un acide monocarboxylique aliphatique saturé, la chaine aliphatique étant linéaire ou ramifiée ou cyclique. Lorsque le composé organique est un acide monocarboxylique linéaire saturé, il est de préférence choisi parmi l'acide formique, l'acide acétique, l'acide propionique, l'acide 5 butanoïque, l'acide valérique, l'acide hexanoïque, l'acide heptanoïque, l'acide octanoïque, l'acide nonanoïque. Lorsque le composé organique est un acide monocarboxylique ramifié saturé, il est de préférence choisi parmi l'acide isobutyrique, l'acide pivalique, l'acide méthy1- 4-octanoïque, l'acide méthy1-3-valérique, l'acide méthy1-4-valérique, l'acide méthy1-2- valérique, l'acide isovalérique, l'acide éthy1-2-hexanoïque, l'acide méthy1-2-butyrique, l'acide 10 éthy1-2-butyrique, l'acide propy1-2-valérianique, l'acide valproïque, sous l'une quelconque de leurs formes isomères. Lorsque le composé organique est un acide monocarboxylique cyclique saturé, il est de préférence choisi parmi l'acide cyclopentane carboxylique, l'acide cyclohexane carboxylique. Dans un mode de réalisation particulier de l'invention, ledit composé organique est un acide 15 monocarboxylique aliphatique insaturé, la chaine aliphatique étant linéaire ou ramifiée ou cyclique, de préférence choisi parmi l'acide méthacrylique, l'acide acrylique, l'acide vinylacétique, l'acide crotonique, l'acide isocrotonique, l'acide pentène-2-oïque, l'acide pentène-3-oïque, l'acide pentène-4-oïque, l'acide tiglique, l'acide angélique, l'acide sorbique, l'acide acétylène carboxylique, sous l'une quelconque de leurs formes isomères. 20 Dans un mode de réalisation particulier de l'invention, ledit composé organique est un acide monocarboxylique aromatique, de préférence choisi parmi l'acide benzoïque, l'acide méthylbenzoïque, l'acide diméthyl-benzoïque, l'acide triméthyl-benzoïque, l'acide éthyl-benzoïque, l'acide o-tolylacétique, l'acide phénylacétique, l'acide phény1-2-propionique, l'acide phény1-3- propionique, l'acide viny1-4-benzoïque, l'acide phénylacétylènecarbonique, l'acide 25 cinnamique, sous l'une quelconque de leurs formes isomères. Dans un mode de réalisation particulier de l'invention, ledit composé organique est un acide dicarboxylique aliphatique saturé ou insaturé, la chaine aliphatique étant linéaire ou ramifiée ou cyclique. 30 Lorsque le composé organique est un acide dicarboxylique linéaire saturé, il est de préférence choisi parmi l'acide éthanedioïque (acide oxalique), l'acide propanedioïque (acide malonique), l'acide butanedioïque (acide succinique), l'acide pentanedioïque (acide glutarique), l'acide hexanedioïque (acide adipique), l'acide heptanedioïque (acide pimélique), l'acide octanedioïque (acide subérique), l'acide nonanedioïque (acide azélaïque). Lorsque le 35 composé organique est un acide dicarboxylique ramifié saturé, il est de préférence choisi parmi l'acide méthy1-2-glutarique, l'acide méthy1-3-glutarique, l'acide diméthy1-3,3-glutarique, 19 l'acide diméthy1-2,2-glutarique, l'acide butane-1,2-dicarboxylique, sous l'une quelconque de leurs formes isomères. Lorsque le composé organique est un acide dicarboxylique saturé cyclique, il est de préférence choisi parmi l'acide cyclohexanedicarboxylique, l'acide pinique, sous l'une 5 quelconque de leurs formes isomères. De préférence, ledit composé organique est choisi parmi l'acide éthanedioïque (acide oxalique), l'acide propanedioïque (acide malonique), l'acide butanedioïque (acide succinique), l'acide pentanedioïque (acide g lutarique). l'acide 1,2- cyclohexanedicarboxylique, l'acide 1,3-cyclohexanedicarboxylique, sous l'une quelconque de 10 leurs formes isomères. De façon encore plus préférée, ledit composé organique est choisi parmi l'acide éthanedioïque (acide oxalique), l'acide propanedioïque (acide malonique), l'acide butanedioïque (acide succinique), l'acide pentanedioïque (acide glutarique). Lorsque le composé organique est un acide dicarboxylique insaturé, linéaire ou ramifié ou cyclique, il est de préférence choisi parmi l'acide (Z)-butènedioïque (acide maléique), l'acide 15 (E)-butènedioïque (acide fumarique), l'acide pent-2-ènedioïque (acide glutaconique), l'acide (2E-4E)-hexa-2,4-diènedioïque (acide muconique), l'acide mésaconique, l'acide citraconique, l'acide acétylènedicarboxylique, l'acide méthylène-2-succinique (acide itaconique), l'acide hexadiène-2,4-dioïque, sous l'une quelconque de leurs formes isomères. De préférence, ledit composé organique est choisi parmi l'acide (Z)-butènedioïque (acide 20 maléique), l'acide (E)-butènedioïque (acide fumarique), l'acide pent-2-ènedioïque (acide glutaconique), l'acide mésaconique, l'acide citraconique, l'acide méthylène-2-succinique (acide itaconique), sous l'une quelconque de leurs formes isomères. De façon encore plus préférée, ledit composé organique est choisi parmi l'acide (Z)-butènedioïque (acide maléique), l'acide (E)-butènedioïque (acide fumarique), l'acide pent-2-ènedioïque (acide 25 glutaconique). Dans un mode de réalisation particulier de l'invention, ledit composé organique est un acide dicarboxylique aromatique, de préférence choisi parmi l'acide benzène-1,2-dicarboxylique (acide phtalique), l'acide benzène-1,3-dicarboxylique (acide isophtalique), l'acide benzène- 30 1,4-dicarboxylique (acide téréphtalique), l'acide phénylsuccinique, sous l'une quelconque de leurs formes isomères. De préférence, ledit composé organique est l'acide benzène-1,2- dicarboxylique (acide phtalique). Dans un mode de réalisation particulier de l'invention, ledit composé organique est un acide 35 tricarboxylique aliphatique, saturé ou insaturé, ou aromatique, de préférence choisi parmi l'acide propanetricarboxylique-1,2,3 (acide tricarballylique), l'acide butanetricarboxylique- 1,2,4, l'acide propène-tricarboxylique-1,2,3 (acide aconitique), l'acide 20 benzènetricarboxylique-1,3,5 (acide trimésique), l'acide benzènetricarboxylique-1,2,4, sous l'une quelconque de leurs formes isomères. De préférence, ledit composé organique est choisi parmi l'acide propanetricarboxylique-1,2,3 (acide tricarballylique), l'acide butanetricarboxylique-1,2,4, l'acide propène-tricarboxylique-1,2,3 (acide aconitique), l'acide 5 benzènetricarboxylique-1,2,4, sous l'une quelconque de leurs formes isomères. Dans un mode de réalisation particulier de l'invention, ledit composé organique est un acide tétracarboxylique aliphatique, saturé ou insaturé, ou aromatique, de préférence choisi parmi l'acide méthanetétracarboxylique, l'acide butanetétracarboxylique-1,2,3,4, l'acide 10 éthylènetétracarboxylique, l'acide benzènetétracarboxylique-1,2,4,5, sous l'une quelconque de leurs formes isomères. De préférence, ledit composé organique est choisi parmi l'acide butanetétracarboxylique-1,2,3,4, l'acide benzènetétracarboxylique-1,2,4,5, sous l'une quelconque de leurs formes isomères. 15 Dans un autre mode de réalisation selon l'invention, ledit composé organique peut comprendre au moins un deuxième groupe fonctionnel choisi parmi les éthers, les hydroxyles, les cétones, les esters. Avantageusement, ledit composé organique comprend au moins une fonction acide carboxylique et au moins une fonction hydroxyle, ou au moins une fonction acide carboxylique et au moins une fonction éther, ou au moins une fonction 20 acide carboxylique et au moins une fonction cétone. Avantageusement, ledit composé organique peut comprendre au moins trois groupes fonctionnels différents choisis parmi au moins une fonction acide carboxylique, au moins une fonction hydroxyde et au moins un groupe fonctionnel différent des fonctions acide carboxylique et hydroxyle, comme une fonction éther ou une fonction cétone. 25 Parmi les composés organiques comprenant au moins une fonction acide carboxylique et au moins une fonction hydroxyle, on peut citer les hydroxyacides des acides monocarboxyliques, les hydroxyacides des acides dicarboxyliques ou des acides polycarboxyliques, les dihydroxyacides des acides monocarboxyliques ou des acides 30 polycarboxyliques, les trihydroxyacides des acides monocarboxyliques ou des acides polycarboxyliques, et plus généralement les polyhydroxyacides des acides monocarboxyliques ou des acides polycarboxyliques, la chaine carbonée desdits acides pouvant être aliphatique saturée (linéaire, ramifiée ou cyclique), ou aliphatique insaturée (linéaire, ramifiée ou cyclique) ou pouvant contenir au moins un cycle aromatique. De 35 préférence, ledit composé organique est choisi parmi les hydroxyacides ou les dihydroxyacides des acides monocarboxyliques ou des acides dicarboxyliques ou des acides tricarboxyliques. 21 Lorsque le composé organique est un hydroxyacide d'un acide monocarboxylique, il est de préférence choisi parmi l'acide hydroxyacétique (acide glycolique), l'acide 2- hydroxypropanoïque (acide lactique), l'acide hydroxy-2-isobutyrique ou les autres a- 5 hydroxyacides, l'acide 3-hydroxypropanaique, l'acide hydroxy-3-butyrique, l'acide 3- hydroxypentanoïque, l'acide hydroxy-3-isobutyrique, l'acide 3-hydroxy-3-méthylbutanoïque, ou les autres p-hydroxyacides, l'acide hydroxy-4-butyrique ou les autres rhydroxyacides, l'acide mandélique, l'acide 3-phényllactique, l'acide tropique, l'acide hydroxybenzoïque, l'acide salicylique, l'acide (hydroxy-2-phényI)-acétique, l'acide (hydroxy-3-phényI)-acétique, 10 l'acide (hydroxy-4-phényI)-acétique, l'acide coumarique, sous l'une quelconque de leurs formes isomères. De préférence, ledit composé organique est choisi parmi l'acide hydroxyacétique (acide glycolique), l'acide 2-hydroxypropanoïque (acide lactique), l'acide 3- hydroxypropanoïque, l'acide hydroxy-3-butyrique, l'acide hydroxy-3-isobutyrique, l'acide mandélique, l'acide 3-phényllactique, l'acide tropique, l'acide salicylique, sous l'une 15 quelconque de leurs formes isomères. De façon encore plus préférée, ledit composé organique est choisi parmi l'acide hydroxyacétique (acide glycolique), l'acide 2- hydroxypropanoïque (acide lactique), l'acide 3-hydroxypropanaique, l'acide hydroxy-3- butyrique, l'acide hydroxy-3-isobutyrique. 20 Lorsque le composé organique est un hydroxyacide d'un acide polycarboxylique, il est de préférence choisi parmi l'acide 2-hydroxypropanedioïque (acide tartronique), l'acide 2- hydroxybutanedioïque (acide malique), l'acide acétolactique ou les autres a-hydroxyacides ou p-hydroxyacides ou rhydroxyacides des acides dicarboxyliques, l'acide hydroxy-5- isophtalique, l'acide 2-hydroxypropane-1,2,3-tricarboxylique (acide citrique), l'acide 25 isocitrique, l'acide homocitrique, l'acide homoisocitrique ou les autres a-hydroxyacides ou (3- hydroxyacides ou rhydroxyacides des acides tricarboxyliques, sous l'une quelconque de leurs formes isomères. De préférence, ledit composé organique est choisi parmi l'acide 2- hydroxypropanedioïque (acide tartronique), l'acide 2-hydroxybutanedioïque (acide malique), l'acide acétolactique, l'acide 2-hydroxypropane-1,2,3-tricarboxylique (acide citrique), l'acide 30 isocitrique, l'acide homocitrique, l'acide homoisocitrique, sous l'une quelconque de leurs formes isomères. De façon encore plus préférée, ledit composé organique est choisi parmi l'acide 2-hydroxypropanedioïque (acide tartronique), l'acide 2-hydroxybutanedioïque (acide malique), l'acide acétolactique, l'acide 2-hydroxypropane-1,2,3-tricarboxylique (acide citrique). 35 22 Lorsque le composé organique est un dihydroxyacide d'un acide monocarboxylique, il est de préférence choisi parmi l'acide glycérique, l'acide 2,3-dihydroxy-3-méthylpentanoïque, l'acide pantoïque ou les autres a,a-dihydroxyacides ou a,13-dihydroxyacides ou a,rdihydroxyacides, l'acide 3,5-dihydroxy-3-méthylpentanoïque (acide mévalonique), ou les autres !,!- 5 dihydroxyacides ou p,rdihydroxyacides ou y,y-dihydroxyacides, l'acide bis-(hydroxyméthyl)- 2,2-propionique, l'acide 2,3-dihydroxybenzoïque, l'acide a-résorcylique, l'acide (3- résorcylique, l'acide y-résorcylique, l'acide gentisique, l'acide protocatéchique, l'acide orsellinique, l'acide homogentisique, l'acide caféique, sous l'une quelconque de leurs formes isomères. De préférence, ledit composé organique est choisi parmi l'acide glycérique, l'acide 10 2,3-dihydroxy-3-méthylpentanaique, l'acide pantoïque, l'acide 2,3-dihydroxybenzoïque, l'acide p-résorcylique, l'acide y-résorcylique, l'acide gentisique, l'acide orsellinique, sous l'une quelconque de leurs formes isomères. De façon encore plus préférée, ledit composé organique est choisi parmi l'acide glycérique, l'acide 2,3-dihydroxy-3-méthylpentanaique, l'acide pantoïque. 15 Lorsque le composé organique est un dihydroxyacide d'un acide polycarboxylique, il est de préférence choisi parmi l'acide dihydroxymalonique, l'acide 2,3-dihydroxybutanedioïque (acide tartrique) ou les autres a,a-dihydroxyacides ou a,3-dihydroxyacides ou a,ydihydroxyacides ou 3,3-dihydroxyacides ou p,rdihydroxyacides ou y,y-dihydroxyacides des 20 acides dicarboxyliques, l'acide hydroxycitrique, sous l'une quelconque de leurs formes isomères. De préférence, ledit composé organique est choisi parmi l'acide dihydroxymalonique, l'acide 2,3-dihydroxybutanedioïque (acide tartrique), l'acide hydroxycitrique, sous l'une quelconque de leurs formes isomères. De façon encore plus préférée, ledit composé organique est choisi parmi l'acide dihydroxymalonique, l'acide 2,3- 25 dihydroxybutanedioïque (acide tartrique). Lorsque le composé organique est un polyhydroxyacide d'un acide monocarboxylique ou d'un acide polycarboxylique, il est de préférence choisi parmi l'acide shikimique, l'acide trihydroxybenzoïque, l'acide gallique, l'acide phloroglucinique, l'acide pyrogallolcarboxylique, 30 l'acide quinique, l'acide gluconique, l'acide mucique, l'acide saccharique, sous l'une quelconque de leurs formes isomères. De préférence, ledit composé organique est choisi parmi l'acide trihydroxybenzoïque, l'acide quinique, l'acide gluconique, l'acide mucique, l'acide saccharique, sous l'une quelconque de leurs formes isomères. De façon encore plus préférée, ledit composé organique est choisi parmi l'acide quinique, l'acide gluconique, 35 l'acide mucique, l'acide saccharique. 23 Parmi les composés organiques comprenant au moins une fonction acide carboxylique et au moins une fonction éther, on peut citer l'acide 2-méthoxyacétique, l'acide 2,2'-oxydiacétique (acide diglycolique), l'acide 4-méthoxybenzoïque, l'acide isopropoxy-4-benzoïque, l'acide méthoxy-3-phénylacétique, l'acide méthoxy-3-cinnamique, l'acide méthoxy-4-cinnamique, 5 l'acide 3,4-diméthoxycinnamique, l'acide vératriquel'acide tétrahydrofuranne-carboxylique-2, l'acide furanne-carboxylique-3, l'acide 2,5-dihydro-3,4-furanne dicarboxylique acide, selon l'une quelconque de leurs formes isomères. De préférence, ledit composé organique est l'acide 2,2'-oxydiacétique (acide diglycolique). 10 Parmi les composés organiques comprenant au moins une fonction acide carboxylique et au moins une fonction cétone, on peut citer l'acide glyoxylique, l'acide 2-oxopropanoïque (acide pyruvique), l'acide 2-oxobutanoïque, l'acide 3-oxopentanaique, l'acide 3-méthy1-2- oxobutanoïque, l'acide 4-méthy1-2-oxopentanoïque, l'acide phénylglyoxylique, l'acide phénylpyruvique, l'acide mésoxalique, l'acide 2-oxoglutarique, l'acide 2-oxohexanedioïque, 15 l'acide oxalosuccinique ou les autres a-cétoacides des acides monocarboxyliques ou des acides polycarboxyliques, l'acide acétylacétique, l'acide acétonedicarboxylique, ou les autres [3-cétoacides des acides monocarboxyliques ou des acides polycarboxyliques, l'acide 4- oxopentanoïque (acide lévulinique) ou les autres y-cétoacides des acides monocarboxyliques ou des acides polycarboxyliques, l'acide acéty1-4-benzoïque, l'acide 20 dioxosuccinique, l'acide 4-maléylacétoacétique ou les autres polycétoacides des acides monocarboxyliques ou des acides polycarboxyliques, selon l'une quelconque de leurs formes isomères. De préférence, ledit composé organique est choisi parmi l'acide glyoxylique, l'acide 2-oxopropanciique (acide pyruvique), l'acide 2-oxobutanoïque, l'acide 3- méthy1-2-oxobutanoïque, l'acide phénylglyoxylique, l'acide phénylpyruvique, l'acide 25 mésoxalique, l'acide 2-oxoglutarique, l'acide 2-oxohexanedioïque, l'acide oxalosuccinique, l'acide acétylacétique, l'acide acétonedicarboxylique, l'acide 4-oxopentanoïque (acide lévulinique), l'acide dioxosuccinique, selon l'une quelconque de leurs formes isomères. De façon encore plus préférée, ledit composé organique est choisi parmi l'acide glyoxylique, l'acide 2-oxopropanoïque (acide pyruvique), l'acide 2-oxobutanoïque, l'acide 3-méthy1-2- 30 oxobutanoïque, l'acide mésoxalique, l'acide 2-oxoglutarique, l'acide acétylacétique, l'acide acétonedicarboxylique, l'acide 4-oxopentanaique (acide lévulinique), l'acide dioxosuccinique. Parmi les composés organiques comprenant au moins une fonction acide carboxylique et au moins une fonction ester, on peut citer l'acide acétylsalicylique. 35 Parmi les composés organiques comprenant au moins une fonction acide carboxylique, au moins une fonction hydroxyde et au moins une fonction éther, on peut citer l'acide 4-hydroxy- 24 3-méthoxybenzoïque (acide vanillique), l'acide syringique, l'acide glucuronique, l'acide galacturonique, l'acide férulique, l'acide sinapique, selon l'une quelconque de leurs formes isomères. De préférence, ledit composé organique est choisi parmi l'acide 4-hydroxy-3- méthoxybenzoïque (acide vanillique), l'acide glucuronique, l'acide galacturonique, selon l'une 5 quelconque de leurs formes isomères. Parmi les composés organiques comprenant au moins une fonction acide carboxylique, au moins une fonction hydroxyde et au moins une fonction cétone, on peut citer l'acide hydroxypyruvique, l'acide acétolactique, l'acide iduronique, l'acide ulosonique, l'acide 10 méconique, l'acide 4-hydroxyphénylpyruvique, selon l'une quelconque de leurs formes isomères. De préférence, ledit composé organique est choisi parmi l'acide hydroxypyruvique, l'acide acétolactique, l'acide iduronique, l'acide méconique, selon l'une quelconque de leurs formes isomères. 15 Parmi tous les modes de réalisation précédents, ledit composé organique comprenant au moins une fonction acide carboxylique est de préférence choisi parmi l'acide éthanedioïque (acide oxalique), l'acide propanedioïque (acide malonique), l'acide butanedioïque (acide succinique), l'acide pentanedioïque (acide g lutarique). l'acide 1,2- cyclohexanedicarboxylique, l'acide 1,3-cyclohexanedicarboxylique, l'acide (Z)-butènedioïque 20 (acide maléique), l'acide (E)-butènedioïque (acide fumarique), l'acide pent-2-ènedioïque (acide glutaconique), l'acide mésaconique, l'acide citraconique, l'acide méthylène-2succinique (acide itaconique), l'acide benzène-1,2-dicarboxylique (acide phtalique), l'acide propanetricarboxylique-1,2,3 (acide tricarballylique), l'acide butanetricarboxylique-1,2,4, l'acide propène-tricarboxylique-1,2,3 (acide aconitique), l'acide benzènetricarboxylique-1,2,4, 25 l'acide butanetétracarboxylique-1,2,3,4, l'acide benzènetétracarboxylique-1,2,4,5, l'acide hydroxyacétique (acide glycolique), l'acide 2-hydroxypropanoïque (acide lactique), l'acide 3- hydroxypropanoïque, l'acide hydroxy-3-butyrique, l'acide hydroxy-3-isobutyrique, l'acide mandélique, l'acide 3-phényllactique, l'acide tropique, l'acide salicylique, l'acide glycérique, l'acide 2,3-dihydroxy-3-méthylpentanoïque, l'acide pantoïque, l'acide 2,3- 30 dihydroxybenzoïque, l'acide p-résorcylique, l'acide rrésorcylique, l'acide gentisique, l'acide orsellinique, l'acide dihydroxymalonique, l'acide 2,3-dihydroxybutanedioïque (acide tartrique), l'acide hydroxycitrique, l'acide trihydroxybenzoïque, l'acide quinique, l'acide gluconique, l'acide mucique, l'acide saccharique, l'acide 2,2'-oxydiacétique (acide diglycolique). l'acide glyoxylique, l'acide 2-oxopropanoïque (acide pyruvique), l'acide 2-oxobutanoïque, l'acide 3- 35 méthy1-2-oxobutanoïque, l'acide phénylglyoxylique, l'acide phénylpyruvique, l'acide mésoxalique, l'acide 2-oxoglutarique, l'acide 2-oxohexanedioïque, l'acide oxalosuccinique, l'acide acétylacétique, l'acide acétonedicarboxylique, l'acide 4-oxopentanoïque (acide 25 lévulinique), l'acide dioxosuccinique, l'acide 4-hydroxy-3-méthoxybenzoïque (acide vanillique), l'acide glucuronique, l'acide galacturonique, l'acide hydroxypyruvique, l'acide acétolactique, l'acide iduronique, l'acide mécanique, selon l'une quelconque de leurs formes isomères. 5 Parmi tous les modes de réalisation précédents, ledit composé organique comprenant au moins une fonction acide carboxylique est plus préférentiellement choisi parmi l'acide éthanedioïque (acide oxalique), l'acide propanedioïque (acide malonique), l'acide butanedioïque (acide succinique), l'acide pentanedioïque (acide glutarique), l'acide (Z)- 10 butènedioïque (acide maléique), l'acide (E)-butènedioïque (acide fumarique), l'acide pent-2- ènedioïque (acide glutaconique), l'acide hydroxyacétique (acide glycolique), l'acide 2- hydroxypropanoïque (acide lactique), l'acide 3-hydroxypropanoïque, l'acide hydroxy-3- butyrique, l'acide hydroxy-3-isobutyrique, l'acide 2-hydroxypropanedioïque (acide tartronique), l'acide 2-hydroxybutanedioïque (acide malique), l'acide acétolactique, l'acide 2- 15 hydroxypropane-1,2,3-tricarboxylique (acide citrique), l'acide glycérique, l'acide 2,3- dihydroxy-3-méthylpentanoïque, l'acide pantoïque, l'acide dihydroxymalonique, l'acide 2,3- dihydroxybutanedioïque (acide tartrique), l'acide quinique, l'acide gluconique, l'acide mucique, l'acide saccharique, l'acide glyoxylique, l'acide 2-oxopropanaïque (acide pyruvique), l'acide 2-oxobutanoïque, l'acide 3-méthy1-2-oxobutanoïque, l'acide mésoxalique, 20 l'acide 2-oxoglutarique, l'acide acétylacétique, l'acide acétanedicarbaxylique, l'acide 4- axapentanaïque (acide lévulinique), l'acide diaxasuccinique. Encore plus préférentiellement, le composé organique comprenant au moins une fonction acide carboxylique est choisi parmi l'acide éthanedioïque (acide oxalique), l'acide propanedioïque (acide malonique), l'acide pentanedioïque (acide glutarique), l'acide hydroxyacétique (acide glycolique), l'acide 25 2-hydroxypropanoïque (acide lactique), l'acide 2-hydroxypropanedioïque (acide tartronique), l'acide 2-hydroxypropane-1,2,3-tricarboxylique (acide citrique), l'acide 2,3- dihydroxybutanedioïque (acide tartrique), l'acide 2-oxopropanoïque (acide pyruvique), l'acide 4-oxopentanoïque (acide lévulinique). 30 B) Composé organique comprenant au moins une fonction alcool Dans un autre mode de réalisation selon l'invention, le composé organique comprend au moins une fonction alcool. Le rapport molaire dudit composé organique comprenant au moins une fonction alcool par rapport à l'élément nickel est compris entre 0,01 et 5,0 mol/mol, de préférence compris entre 0,05 et 1,5 mol/mol, plus préférentiellement entre 0,08 35 et 0,9 mol/mol. 26 De préférence, ledit composé organique comprend entre 2 et 20 atomes de carbone, de préférence entre 2 et 12 atomes de carbone, et encore plus préférentiellement entre 2 et 8 atomes de carbone. 5 Dans un mode de réalisation selon l'invention, le composé organique comprend une seule fonction alcool (mono-alcool). De préférence, le composé organique est choisi parmi le méthanol, l'éthanol, le propanol, le butanol, le pentanol, l'hexanol, le 2-propyn-1-ol, le geraniol, le menthol, le phénol, le crésol, sous l'une quelconque de leurs formes isomères. Plus préférentiellement, ledit composé organique est choisi parmi le méthanol, l'éthanol, le 10 phénol. Dans un autre mode de réalisation selon l'invention, le composé organique comprend au moins deux fonctions alcools (diol ou plus généralement polyol). De préférence, le composé organique est sélectionné parmi l'éthylène glycol, le propane-1,3-diol, le butane-1,4-diol, le 15 pentane-1,5-diol, l'hexane-1,6-diol, l'heptane-1,7-diol, l'octane-1,8-diol, le propane-1,2-diol, le butane-1,2-diol, le butane-2,3-diol, le butane-1,3-diol, le pentane-1,2-diol, le pentane-1,3-diol, le pentane-2,3-diol, le pentane-2,4-diol, le 2-éthylhexane-1,3-diol (étohexadiol), le pmenthane-3,8-diol, le 2-méthylpentane-2,4-diol, le but-2-yne-1,4-diol, le 2,3,4- trihydroxypentane, le 2,2-dihydroxyhexane, le 2,2,4-trihydroxyhexane, le glycérol, l'érythritol, 20 le thréitol, l'arabitol, le xylitol, le ribitol, le mannitol, le sorbitol, le dulcitol, l'allitol, le gluciotol, le tolitol, le fucitol, l'iditol, le volemitol, l'inositol, sous l'une quelconque de leurs formes isomères. Plus préférentiellement, ledit composé organique est choisi parmi l'éthylène glycol, le propane-1,3-diol, le butane-1,4-diol, le pentane-1,5-diol, l'hexane-1,6-diol, le glycérol, le xylitol, le mannitol, le sorbitol, sous l'une quelconque de leurs formes isomères. 25 Dans un autre mode de réalisation selon l'invention, le composé organique est un composé organique aromatique comprenant au moins deux fonctions alcools. De préférence, le composé organique est sélectionné parmi le pyrocatéchol, le résorcinol, l'hydroquinol, le pyrogallol, le phloroglucinol, l'hydroxyquinol, le tétrahydroxybenzène, le benzènehexol, sous 30 l'une quelconque de leurs formes isomères. Plus préférentiellement, ledit composé organique est choisi parmi le pyrocatéchol, le résorcinol, l'hydroquinol. Dans un autre mode de réalisation selon l'invention, le composé organique peut être sélectionné parmi le diéthylène glycol, le triéthylène glycol, le tétraéthylène glycol, ou plus 35 généralement les polyéthylène glycol répondant à la formule H(OC2H4),OH avec n supérieur à 4 et ayant une masse molaire moyenne inférieure à 20000 g/mol. Plus préférentiellement, 27 ledit composé organique est choisi parmi le diéthylène glycol, le triéthylène glycol, les polyéthylène glycol ayant une masse molaire moyenne inférieure à 600 g/mol. Dans un autre mode de réalisation selon l'invention, le composé organique est un 5 monosaccharide de formule brute C(H2O)p avec n compris entre 3 et 12, de préférence entre 3 et 10. De préférence, le composé organique est sélectionné parmi le glycéraldéhyde, le dihydroxyacétone, l'érythrose, le thréose, l'érythrulose, le lyxose, l'arabinose, le xylose, le ribose, le ribulose, le xylulose, le glucose, le mannose, le sorbose, le galactose, le fructose, l'allose, l'altrose, le gulose, l'idose, le talose, le psicose, le tagatose, le sédoheptulose, le 10 mannoheptulose, sous l'une quelconque de leurs formes isomères. Plus préférentiellement, ledit composé organique est choisi parmi le glucose, le mannose, le fructose, sous l'une quelconque de leurs formes isomères. Dans un autre mode de réalisation selon l'invention, le composé organique est un 15 disaccharide ou un trisaccharide, ou un dérivé d'un monosaccharide, sélectionné parmi le sucrose, le maltose, le lactose, le cellobiose, le gentiobiose, l'inulobiose, l'isomaltose, l'isomaltulose, le kojibiose, le lactulose, le laminaribiose, le leucrose, le maltulose, le mélibiose, le nigerose, le robinose, le rutinose, le sophorose, le tréhalose, le tréhalulose, le turanose, l'érlose, le fucosyllactose, le gentianose, l'inulotriose, le kestose, le maltotriose, le 20 mannotriose, le mélézitose, le néokestose, le panose, le raffinose, le rhamninose, le maltitol, le lactitol, l'isomaltitol, l'isomaltulose, sous l'une quelconque de leurs formes isomères. Plus préférentiellement, ledit composé organique est choisi parmi le sucrose, le maltose, le lactose, sous l'une quelconque de leurs formes isomères. 25 Dans un autre mode de réalisation selon l'invention, le composé organique comprend au moins une fonction alcool, au moins une fonction cétone et au moins hétérocyclique insaturé, de préférence choisi parmi l'isomaltol, le maltol, l'éthylmaltol, l'acide déhydroacétique, l'acide kojique, l'acide érythorbique, sous l'une quelconque de leurs formes isomères. 30 Parmi tous les modes de réalisation précédents, ledit composé organique comprenant au moins une fonction alcool est de préférence choisi parmi le méthanol, l'éthanol, le propanol, le butanol, le pentanol, l'hexanol, le 2-propyn-1-ol, le geraniol, le menthol, le phénol, le crésol, l'éthylène glycol, le propane-1,3-diol, le butane-1,4-diol, le pentane-1,5-diol, l'hexane1,6-diol, l'heptane-1,7-diol, l'octane-1,8-diol, le propane-1,2-diol, le butane-1,2-diol, le 35 butane-2,3-diol, le butane-1,3-diol, le pentane-1,2-diol, le pentane-1,3-diol, le pentane-2,3- diol, le pentane-2,4-diol, le 2-éthylhexane-1,3-diol, le p-menthane-3,8-diol, le 2- méthylpentane-2,4-diol, le but-2-yne-1,4-diol, le 2,3,4-trihydroxypentane, le 2,2- 28 dihydroxyhexane, le 2,2,4-trihydroxyhexane, le glycérol, l'érythritol, le thréitol, l'arabitol, le xylitol, le ribitol, le mannitol, le sorbitol, le dulcitol, l'allitol, le gluciotol, le tolitol, le fucitol, l'iditol, le volemitol, l'inositol, le pyrocatéchol, le résorcinol, l'hydroquinol, le pyrogallol, le phloroglucinol, l'hydroxyquinol, le tétrahydroxybenzène, le benzènehexol, le diéthylène 5 glycol, le triéthylène glycol, le tétraéthylène glycol, les polyéthylène glycol répondant à la formule H(OC2H4),OH avec n supérieur à 4 et ayant une masse molaire moyenne inférieure à 20000 g/mol, le glycéraldéhyde, le dihydroxyacétone, l'érythrose, le thréose, l'érythrulose, le lyxose, l'arabinose, le xylose, le ribose, le ribulose, le xylulose, le glucose, le mannose, le sorbose, le galactose, le fructose, l'allose, l'altrose, le gulose, l'idose, le talose, le psicose, le 10 tagatose, le sédoheptulose, le mannoheptulose, le sucrose, le maltose, le lactose, le cellobiose, le gentiobiose, l'inulobiose, l'isomaltose, l'isomaltulose, le kojibiose, le lactulose, le laminaribiose, le leucrose, le maltulose, le mélibiose, le nigerose, le robinose, le rutinose, le sophorose, le tréhalose, le tréhalulose, le turanose, l'érlose, le fucosyllactose, le gentianose, l'inulotriose, le kestose, le maltotriose, le mannotriose, le mélézitose, le 15 néokestose, le panose, le raffinose, le rhamninose, le maltitol, le lactitol, l'isomaltitol, l'isomaltulose, l'isomaltol, le maltol, l'éthylmaltol, l'acide déhydroacétique, l'acide kojique, l'acide érythorbique, sous l'une quelconque de leurs formes isomères. Plus préférentiellement, ledit composé organique est choisi parmi le méthanol, l'éthanol, le 20 phénol, l'éthylène glycol, le propane-1,3-diol, le butane-1,4-diol, le pentane-1,5-diol, l'hexane-1,6-diol, le glycérol, le xylitol, le mannitol, le sorbitol, le pyrocatéchol, le résorcinol, l'hydroquinol, le diéthylène glycol, le triéthylène glycol, les polyéthylène glycol ayant une masse molaire moyenne inférieure à 600 g/mol, le glucose, le mannose, le fructose, le sucrose, le maltose, le lactose, sous l'une quelconque de leurs formes isomères. 25 C) Composé organique comprenant au moins une fonction ester Dans un autre mode de réalisation selon l'invention, le composé organique comprend au moins une fonction ester. Le rapport molaire dudit composé organique comprenant au moins une fonction ester par rapport à l'élément nickel est compris entre 0,01 et 5,0 mol/mol, de 30 préférence compris entre 0,05 et 2,0 mol/mol, plus préférentiellement entre 0,1 et 1,5 mol/mol et encore plus préférentiellement entre 0,3 et 1,2 mol/mol. De préférence, ledit composé organique comprend entre 2 et 20 atomes de carbone, de préférence entre 3 et 14 atomes de carbone, et encore plus préférentiellement entre 3 et 8 35 atomes de carbone. 29 Selon l'invention, ledit composé organique comprend au moins une fonction ester. Il peut être choisi parmi un ester d'acide carboxylique, linéaire ou cyclique ou cyclique insaturé, ou un ester d'acide carbonique, cyclique ou linéaire ou encore un diester d'acide carbonique linéaire. 5 Dans le cas d'un ester cyclique d'acide carboxylique, le composé peut être un ester cyclique saturé. On parle de a-lactone, p-lactone, Tlactone, 8-lactone, elactone selon le nombre d'atomes de carbone dans l'hétérocycle. Ledit composé peut aussi être substitué par un ou plusieurs groupement(s) alkyle(s) ou aryle(s) ou alkyle(s) contenant des insaturations. De préférence, ledit composé est une lactone contenant entre 4 et 12 atomes de carbone, tel 10 que la Tbutyrolactone, la Tvalérolactone, la 8-valérolactone, la Tcaprolactone, la 8- caprolactone, re-caprolactone, la Theptalactone, la 8-heptalactone, la Toctalactone, la Ôoctalactone, la 8-nonalactone, la e-nonalactone, la 8-décalactone, la y-décalactone, la edécalactone, la 8-dodécalactone, la Tdodécalactone, sous l'une quelconque de leurs formes isomères. De façon encore plus préférée, ledit composé est une Tlactone ou une 8-lactone 15 contenant entre 4 et 8 atomes de carbone, la Tbutyrolactone, la Tvalérolactone, la 8- valérolactone, la y-caprolactone, la 8-caprolactone, la Theptalactone, la 8-heptalactone, la yoctalactone, la 15-actalactone, sous l'une quelconque de leurs formes isomères. De préférence, le composé est la rvalérolactone. Dans le cas d'un ester cyclique insaturé (contenant des insaturations dans le cycle) d'acide 20 carboxylique, le composé peut être le furane ou la pyrone ou l'un quelconque de leurs dérivés, tel que la 6-pentyl-a-pyrone. Dans le cas d'un ester linéaire d'acide carboxylique, le composé peut être un composé comportant une seule fonction d'ester répondant à la formule brute RCOOR', dans laquelle R 25 et R' sont des groupements alkyles, linéaires, ramifiés, ou cycliques, ou des groupements alkyles contenant des insaturations, ou des groupements alkyles substitués par un ou plusieurs cycles aromatiques, ou des groupements aryles, contenant chacun entre 1 et 15 atomes de carbone, et pouvant être identiques ou différents. Le groupement R peut aussi être l'atome d'hydrogène H. De préférence, le groupement R' (de la fonction alkoxy COR') 30 contient un nombre d'atomes de carbone inférieur ou égal à celui du groupement R, de façon encore plus préférée le nombre d'atomes de carbone dudit groupement R' est compris entre 1 et 6, de façon encore plus préférée entre 1 et 4. Ledit composé organique est de préférence choisi parmi le méthanoate de méthyle, l'acétate de méthyle, le propanoate de méthyle, le butanoate de méthyle, le pentanoate de méthyle, l'hexanoate de méthyle, 35 l'octanoate de méthyle, le décanoate de méthyle, le laurate de méthyle, le dodécanoate de 30 méthyle, l'acétate d'éthyle, le propanoate d'éthyle, le butanoate d'éthyle, le pentanoate d'éthyle, l'hexanoate d'éthyle. De préférence, le composé organique est le laurate de méthyle. 5 Dans un autre mode de réalisation selon l'invention, le composé organique peut être un composé comportant au moins deux fonctions esters d'acide carboxylique. Avantageusement, la chaine carbonée dans laquelle s'insère ces fonctions ester d'acide carboxylique est une chaine carbonée aliphatique linéaire ou ramifiée ou cyclique, saturée ou pouvant contenir des insaturations, et contient entre 2 et 15 atomes de carbone et chaque 10 groupement R' (de chacune des fonctions alkoxy COR') peut être un groupement alkyle, linéaire, ramifié, ou cyclique, ou un groupement alkyle contenant des insaturations, ou un groupement alkyle substitué par un ou plusieurs cycles aromatiques, ou un groupement aryle, et contenant entre 1 et 15 atomes de carbone, de préférence entre 1 et 6 atomes de carbone, de façon encore plus préférée entre 1 et 4 atomes de carbone. Les différentes 15 groupements R' peuvent être identiques ou différents. De préférence, ledit composé est choisi parmi l'oxalate de diméthyle, le malonate de diméthyle, le succinate de diméthyle, le glutarate de diméthyle, l'adipate de diméthyle, l'oxalate de diéthyle, le malonate de diéthyle, le succinate de diéthyle, le glutarate de diéthyle, l'adipate de diéthyle, le méthylsuccinate de diméthyle, le 3-méthylglutarate de diméthyle, sous l'une quelconque de leur forme isomère. 20 Plus préférentiellement, le composé est le succinate de diméthyle. Dans un autre mode de réalisation selon l'invention, le composé organique peut être un composé comportant au moins une fonction ester d'acide carboxylique et au moins un deuxième groupe fonctionnel choisi parmi les alcools, les éthers, les cétones, les aldéhydes. 25 Avantageusement, ledit composé organique comprend au moins une fonction ester d'acide carboxylique et au moins une fonction alcool. De préférence, la chaine carbonée dans laquelle s'insère la ou les fonction(s) ester d'acide carboxylique est une chaine carbonée aliphatique linéaire ou ramifiée ou cyclique, saturée ou pouvant contenir des insaturations, et contient entre 2 et et 15 atomes de carbone et 30 chaque groupement R' (de chacune des fonctions alkoxy COR') peut être un groupement alkyle, linéaire, ramifié, ou cyclique, ou un groupement alkyle contenant des insaturations, ou un groupement alkyle substitué par un ou plusieurs cycles aromatiques, ou un groupement aryle, et contenant entre 1 et 15 atomes de carbone, de préférence entre 1 et 6 atomes de carbone, de façon encore plus préférée entre 1 et 4 atomes de carbone, les différentes 35 groupements R' pouvant être identiques ou différents. Cette chaine carbonée contient au moins un groupement hydroxyle, de préférence entre 1 et 6 groupements hydroxyles. 31 De préférence, ledit composé est choisi parmi le glycolate de méthyle, le glycolate d'éthyle, le glycolate de butyle, le glycolate de benzyle, le lactate de méthyle, le lactate d'éthyle, le lactate de butyle, le lactate de tert-butyle, le 3-hydroxybutyrate d'éthyle, le mandélate d'éthyle, le malate de diméthyle, le malate de diéthyle, le malate de diisopropyle, le tartrate 5 de diméthyle, le tartrate de diéthyle, le tartrate de diisopropyle, le citrate de triméthyle, le citrate de triéthyle, sous l'une quelconque de leur forme isomère. Plus préférentiellement, ledit composé est le malate de diméthyle. Avantageusement, ledit composé organique comprend au moins une fonction ester d'acide 10 carboxylique et au moins une fonction cétone ou aldéhyde. De préférence, la chaine carbonée dans laquelle s'insère la ou les fonction(s) ester d'acide carboxylique est une chaine carbonée aliphatique linéaire ou ramifiée ou cyclique, saturée ou pouvant contenir des insaturations, et contient entre 2 et et 15 atomes de carbone et chaque groupement R' (de chacune des fonctions alkoxy COR') peut être un groupement alkyle, linéaire, ramifié, ou 15 cyclique, ou un groupement alkyle contenant des insaturations, ou un groupement alkyle substitué par un ou plusieurs cycles aromatiques, ou un groupement aryle, et contenant entre 1 et 15 atomes de carbone, de préférence entre 1 et 6 atomes de carbone, de façon encore plus préférée entre 1 et 4 atomes de carbone, les différentes groupements R' pouvant être identiques ou différents. Cette chaine carbonée contient au moins une fonction 20 cétone ou aldéhyde, de préférence entre 1 et 3 fonction(s) cétone ou aldéhyde. De préférence, le composé organique est un acétoacide. Dans le cas d'un ester cyclique d'acide carbonique, le composé peut être le carbonate de d'éthylène, le carbonate de propylène ou le carbonate de triméthylène. De préférence, le 25 composé est le carbonate de propylène. Dans le cas d'un ester linéaire d'acide carbonique, le composé peut être le carbonate de diméthyle, le carbonate de diéthyle ou le carbonate de diphényle. Dans le cas d'un diester linéaire d'acide carbonique, le composé peut être le dicarbonate de diméthyle, le dicarbonate de diéthyle, le dicarbonate de di-tert-butyle. 30 Avantageusement, ledit composé organique peut comprendre au moins trois groupes fonctionnels différents choisis parmi au moins une fonction ester, au moins une fonction acide carboxylique et au moins un groupe fonctionnel différent des fonctions ester et acide carboxylique, comme une fonction éther ou une fonction cétone. 35 Parmi tous les modes de réalisation précédents, ledit composé organique comprenant au moins une fonction ester est préférentiellement choisi parmi une y-lactone ou une 8-lactone 32 contenant entre 4 et 8 atomes de carbone, la rbutyrolactone, la rvalérolactone, la Ôvalérolactone, la rcaprolactone, la 8-caprolactone, la rheptalactone, la 8-heptalactone, la r octalactone, la Ô-octalactone, le méthanoate de méthyle, l'acétate de méthyle, le propanoate de méthyle, le butanoate de méthyle, le pentanoate de méthyle, l'hexanoate de méthyle, 5 l'octanoate de méthyle, le décanoate de méthyle, le laurate de méthyle, le dodécanoate de méthyle, l'acétate d'éthyle, le propanoate d'éthyle, le butanoate d'éthyle, le pentanoate d'éthyle, l'hexanoate d'éthyle, l'oxalate de diméthyle, le malonate de diméthyle, le succinate de diméthyle, le glutarate de diméthyle, l'adipate de diméthyle, l'oxalate de diéthyle, le malonate de diéthyle, le succinate de diéthyle, le glutarate de diéthyle, l'adipate de diéthyle, 10 le méthylsuccinate de diméthyle, le 3-méthylglutarate de diméthyle, le glycolate de méthyle, le glycolate d'éthyle, le glycolate de butyle, le glycolate de benzyle, le lactate de méthyle, le lactate d'éthyle, le lactate de butyle, le lactate de tert-butyle, le 3-hydroxybutyrate d'éthyle, le mandélate d'éthyle, le malate de diméthyle, le malate de diéthyle, le malate de diisopropyle, le tartrate de diméthyle, le tartrate de diéthyle, le tartrate de diisopropyle, le citrate de 15 triméthyle, le citrate de triéthyle, le carbonate de d'éthylène, le carbonate de propylène, le carbonate de triméthylène, le carbonate de diéthyle, le carbonate de diphényle, le dicarbonate de diméthyle, le dicarbonate de diéthyle, le dicarbonate de di-tert-butyle, sous l'une quelconque de leur forme isomère. D) Composé organique comprenant au moins une fonction amide 20 Dans un autre mode de réalisation selon l'invention, le composé organique comprend au moins une fonction amide, choisie parmi une fonction amide acyclique ou une fonction amide cyclique, comprenant éventuellement des substituants alkyles ou aryles ou alkyles contenant des insaturations. Les fonctions amides peuvent être choisies parmi les amides primaires, secondaires ou tertiaires. 25 Le rapport molaire dudit composé organique comprenant au moins une fonction amide par rapport à l'élément nickel est compris entre 0,01 et 1,5 mol/mol, de préférence compris entre 0,05 et 1,0 mol/mol, plus préférentiellement entre 0,08 et 0,9 mol/mol. 30 Selon une première variante, le composé organique comprend au moins une fonction amide acyclique. Ledit composé organique peut comprendre une seule fonction amide et ne contient pas d'autre groupement fonctionnel, tels que la formamide, la N-méthylformamide, la N,Ndiméthylformamide, la N-éthylformamide, la N,N-diéthylformamide, la N,N-dibutylformamide, 35 la N,N-diisopropylformamide, la N,N-diphénylformamide, l'acétamide, la N-méthylacétamide, la N,N-diméthylméthanamide, la N,N-diéthylacétamide, la N,N-diméthylpropionamide, la 33 propanamide, la N-éthyl-N-méthylpropanamide, la benzamide, l'acétanilide, selon l'une quelconque de leurs formes isomères. De préférence, ledit composé organique est choisi parmi la formamide, la N-méthylformamide, la N,N-diméthylformamide, la N-éthylformamide, la N,N-diéthylformamide, l'acétamide, la N-méthylacétamide, la N,N-diméthylméthanamide, 5 la N,N-diéthylacétamide, la N,N-diméthylpropionamide, la propanamide, Ledit composé organique peut comprendre deux fonctions amide et ne contient pas d'autre groupement fonctionnel, tel que le tétraacétyléthylènediamine. Selon une deuxième variante, le composé organique comprend au moins une fonction amide 10 cyclique, tels que la 1-formylpyrrolidine, la 1-formylpiperidine, ou une fonction lactame. De préférence, ledit composé organique est choisi parmi le [3-lactame, le y-lactame, le Ô-lactame et le e-lactame et leurs dérivés, selon l'une quelconque de leurs formes isomères. Plus préférentiellement, ledit composé organique est choisi parmi la 2-pyrrolidone, la N-méthy1-2- pyrrolidone, la y-lactame, la caprolactame, selon l'une quelconque de leurs formes isomères. 15 Selon une troisième variante, ledit composé organique peut comprendre au moins une fonction amide et au moins une autre fonction différente de la fonction amide. Préférentiellement, ledit composé organique comprend au moins une fonction amide et au moins une fonction acide carboxylique, tels que l'acétylleucine, l'acide N-acétylaspartique, 20 l'acide aminohippurique, l'acide N-acétylglutamique, l'acide 4-acétamidobenzoïque, selon l'une quelconque de leurs formes isomères. Préférentiellement, ledit composé organique comprend au moins une fonction amide et au moins une fonction alcool, tels que la glycolamide, la lactamide, la N,N-diéthy1-2- hydroxyacétamide, la 2-hydroxy-N-méthylacétamide, la 3-hydroxypropionamide, la 25 mandelamide, l'acide acétohydroxamique, l'acide butyrylhydroxamique, le bucetin, selon l'une quelconque de leurs formes isomères. De préférence, ledit composé organique est choisi parmi la lactamide et la g lycolamide. Selon une quatrième variante' le composé organique comprend au moins une fonction 30 amide et au moins un hétéroatome d'azote supplémentaire, préférentiellement choisi parmi l'urée, la N-méthylurée, la N,N'-diméthylurée, la 1 ,1-diméthylurée, la tétraméthylurée, selon l'une quelconque de leurs formes isomères. Parmi tous les composés organiques comprenant au moins une fonction amide ci-avant, on 35 préfère plus particulièrement la formamide, la N-méthylformamide, la N,Ndiméthylformamide, la N-éthylformamide, la N,N-diéthylformamide, l'acétamide, la Nméthylacétamide, la N,N-diméthylméthanamide, la N,N-diéthylacétamide, la N,N- 34 diméthylpropionamide, la propanamide, la 2-pyrrolidone, la N-méthy1-2-pyrrolidone, la ylactame, la caprolactame, l'acétylleucine, l'acide N-acétylaspartique, l'acide aminohippurique, l'acide N-acétylglutamique, l'acide 4-acétamidobenzoïque, la lactamide et la glycolamide, l'urée, la N-méthylurée, la N,N'-diméthylurée, la 1,1-diméthylurée, la tétraméthylurée selon 5 l'une quelconque de leurs formes isomères. E) Composé organique comprenant au moins une fonction amine Dans un autre mode de réalisation selon l'invention, le composé organique comprend au moins une fonction amine. Le rapport molaire dudit composé organique comprenant au moins une fonction amine par rapport à l'élément nickel est compris entre 0,01 et 1,5 10 mol/mol, de préférence compris entre 0,05 et 1,0 mol/mol, plus préférentiellement entre 0,08 et 0,9 mol/mol. Ledit composé organique comprend entre 1 et 20 atomes de carbone, de préférence entre 1 et 14 atomes de carbone, et encore plus préférentiellement entre 2 et 8 atomes de carbone. 15 Dans un mode de réalisation selon l'invention, le composé organique comprend au moins une fonction amine répondant à la formule brute C,Ny1-1, dans laquelle x est compris entre 1 et 20, y=1-x et z=2-(2x+2). Ledit composé organique peut être choisi parmi une amine aliphatique, cyclique, alicyclique, aromatique ou hétérocyclique saturé ou insaturé, 20 comprenant éventuellement des substituants alkyles ou aryles ou alkyles contenant des insaturations. Les fonctions amines peuvent être choisies parmi les amines primaires, secondaires ou tertiaires. Selon une première variante, le composé organique comprend une seule fonction amine et ne contient pas d'autre groupement fonctionnel. 25 Plus particulièrement, ledit composé organique comprenant une seule fonction amine est choisi parmi les composés aliphatiques, tels que la propylamine, l'éthylméthylamine, la butylamine, la diméthylisopropylamine, la dipropylamine, la diisopropylamine, l'octylamine, les composés cycliques ou alicycliques, tels que la cyclobutylamine, la cyclohexylamine, les composés aromatiques, tels que l'aniline, la N,N-diméthylaniline, les xylidines, les composés 30 hétérocycliques saturés, tels que la pipéridine, la pyrrolidine, la morpholine, ou les composés hétérocycliques insaturés tels que le pyrrole, la pyridine, l'indole, la quinoléine, lesdits composés pouvant être substitués par un ou plusieurs groupement(s) alkyle(s) ou aryle(s) ou alkyle(s) contenant des insaturations. Selon une deuxième variante, le composé organique comprend deux fonctions amines et ne 35 contient pas d'autre groupement fonctionnel. 35 Plus particulièrement, ledit composé organique comprenant deux fonctions amines est choisi parmi les composés aliphatiques, tels que l'éthylènediamine, le 1,3-diaminopropane, le 1,2- diaminopropane, le diaminohexane, la tétraméthylènediamine, l'hexaméthylènediamine, la tétraméthyléthylènediamine, la tétraéthyléthylènediamine, la benzathine, les 5 xylylènediamines, le diphényléthylènediamine, les composés cycliques ou alicycliques, tel que le 1,2-diaminocyclohexane, les composés aromatiques, tels que les phénylènediamines et leurs dérivés, le 4,4'-diaminobiphényle, le 1,8-diaminonaphtalène, ou les composés hétérocycliques tels que la pipérazine, l'imidazole, la pyrimidine, la purine, lesdits composés pouvant être substitués par un ou plusieurs groupement(s) alkyle(s) ou aryle(s) ou alkyle(s) 10 contenant des insaturations. De préférence, ledit composé organique est choisi parmi l'éthylènediamine, le diaminohexane, la tétraméthylènediamine, l'hexaméthylènediamine, la tétraméthyléthylènediamine, la tétraéthyléthylènediamine Selon une troisième variante, le composé organique comprend au moins trois fonctions amines et ne contient pas d'autre groupement fonctionnel. Plus particulièrement, ledit 15 composé est choisi parmi la diéthylènetriamine, la triéthylènetétramine. Parmi tous les composés organiques comprenant au moins une fonction amine répondant à la formule brute CxNy1-1, dans laquelle 1 x 20, 1 y x, 2 z 2x+2cités ci-avant, on préfère plus particulièrement l'éthylènediamine, le diaminohexane, la tétraméthylènediamine, l'hexaméthylènediamine, la tétraméthyléthylènediamine, la tétraéthyléthylènediamine, la 20 diéthylènetriamine, la triéthylènetétramine. Dans un mode de réalisation selon l'invention, ledit composé organique comprend au moins une fonction amine et au moins une fonction acide carboxylique (acide aminé). Parmi les acides aminés, ledit composé organique peut être choisi parmi les composés suivants : 25 alanine, arginine, asparagine, acide pyroglutamique, citrulline, gabapentine, glutamine, histidine, isoleucine, isoglutamine, leucine, lysine, norvaline, ornithine, phénylalanine, proline, saccharopine, sarcosine, sérine, thréonine, tryptophane, tyrosine, valine, pyrrolysine, acide 2-aminoisobutyrique, acide éthylène diamine tétraacétique (EDTA), selon l'une quelconque de leurs formes isomères. Lorsque le composé est un acide aminé, il est de 30 préférence choisi parmi l'alanine, l'arginine, la lysine, la proline, la sérine, la thréonine, l'EDTA. Etape c) Mise en forme La pâte obtenue à l'issue de l'étape de comalaxage b) est ensuite mise en forme selon toute technique connue de l'Homme du métier, par exemple les méthodes de mise en forme par 35 extrusion, par pastillage, par la méthode de la goutte d'huile (égouttage) ou par granulation au plateau tournant. 36 De préférence, la pâte est mise en forme par extrusion sous forme d'extrudés de diamètre généralement compris entre 0,5 et 10 mm, de préférence 0,8 et 3,2 mm, et de manière très préférée entre 1,0 et 2,5 mm. Celui-ci peut être avantageusement présenté sous la forme d'extrudés cylindriques, trilobés ou quadrilobés. De préférence sa forme sera trilobée ou 5 quadrilobée. De manière très préférée, ladite étape b) de comalaxage et ladite étape c) de mise en forme sont réunies en une seule étape de malaxage-extrusion. Dans ce cas, la pâte obtenue à l'issue du malaxage peut être introduite dans une extrudeuse piston au travers d'une filière ayant le diamètre souhaité, typiquement entre 0,5 et 10 mm. 10 Etape d) Séchage de la pâte mise en forme Conformément à l'invention, la pâte mise en forme subit un séchage d) à une température inférieure à 250°C, de préférence comprise entre 15 et 240°C, plus préférentiellement entre 30 et 220°C, encore plus préférentiellement entre 531 et 200°C, et de manière encore plus préférentielle entre 70 et 180°C, pendant une duréetypiquement comprise entre 10 minutes 15 et 24 heures. Des durées plus longues ne sont pas exclues, mais n'apportent pas nécessairement d'amélioration. L'étape de séchage peut être effectuée par toute technique connue de l'Homme du métier. Elle est avantageusement effectuée sous une atmosphère inerte ou sous une atmosphère contenant de l'oxygène ou sous un mélange de gaz inerte et d'oxygène. Elle est 20 avantageusement effectuée à pression atmosphérique ou à pression réduite. De manière préférée, cette étape est réalisée à pression atmosphérique et en présence d'air ou d'azote. Etape e) Traitement thermique du catalyseur séché (optionnelle) Le catalyseur ainsi séché peut ensuite subir une étape complémentaire de traitement thermique ou hydrothermique e) à une température comprise entre 250 et 1000°C et de 25 préférence entre 250 et 750°C, pendant une durée typiquement comprise entre 15 minutes et 10 heures, sous une atmosphère inerte ou sous une atmosphère contenant de l'oxygène, en présence d'eau ou non. Des durées de traitement plus longues ne sont pas exclues, mais n'apportent pas nécessaire d'amélioration. Plusieurs cycles combinés de traitements thermiques ou hydrothermiques peuvent être réalisés. Après ce ou ces traitement(s), le 30 précurseur de catalyseur comprend du nickel sous forme oxyde, c'est-à-dire sous forme NiO. Dans le cas où de l'eau serait ajoutée, le contact avec la vapeur d'eau peut se dérouler à pression atmosphérique ou en pression autogène. La teneur en eau est de préférence comprise entre 150 et 900 grammes par kilogramme d'air sec, et de manière encore plus préférée, entre 250 et 650 grammes par kilogramme d'air sec. 37 Etape f) Réduction par un gaz réducteur (optionnelle) Préalablement à l'utilisation du catalyseur dans le réacteur catalytique et la mise en oeuvre d'un procédé d'hydrogénation, on effectue avantageusement au moins une étape de traitement réducteur f) en présence d'un gaz réducteur après les étapes d) ou e) de manière 5 à obtenir un catalyseur comprenant du nickel au moins partiellement sous forme métallique. Ce traitement permet d'activer ledit catalyseur et de former des particules métalliques, en particulier du nickel à l'état zéro valent. Ledit traitement réducteur peut être réalisé in-situ ou ex-situ c'est-à-dire après ou avant le chargement du catalyseur dans le réacteur d'hydrogénation. 10 Le gaz réducteur est de préférence l'hydrogène. L'hydrogène peut être utilisé pur ou en mélange (par exemple un mélange hydrogène/azote, hydrogène/argon, hydrogène/méthane). Dans le cas où l'hydrogène est utilisé en mélange, toutes les proportions sont envisageables. Ledit traitement réducteur est réalisé à une température comprise entre 120 et 500°C, de 15 préférence entre 150 et 450°C. Lorsque le catalyseu ne subit pas de passivation, ou subit un traitement réducteur avant passivation, le traitement réducteur est effectué à une température comprise entre 350 et 500°C, de préférence entre 350 et 450 °C. Lorsque le catalyseur a subi au préalable une passivation, le traitement réducteur est généralement effectué à une température comprise entre 120 et 350°C, de préférence entre 150 et 350°C. 20 La durée du traitement réducteur est généralement comprise entre 2 et 40 heures, de préférence entre 3 et 30 heures. La montée en température jusqu'à la température de réduction désirée est généralement lente, par exemple fixée entre 0,1 et 10 °C/min, de préférence entre 0,3 et 7° C/min. Le débit d'hydrogène, exprimé en L/heure/gramme de catalyseur est compris entre 0,1 et 25 100 L/heure/gramme de catalyseur, de préférence entre 0,5 et 10 L/heure/gramme de catalyseur, de façon encore plus préférée entre 0,7 et 5 L/heure/gramme de catalyseur. Etape c) Passivation (optionnelle) Préalablement à sa mise en oeuvre dans le réacteur catalytique, le catalyseur selon l'invention peut éventuellement subir une étape de passivation (étape g) par un composé 30 soufré ou oxygéné ou par le CO2 avant ou après l'étape de traitement réducteur f). Cette étape de passivation peut être effectuée ex-situ ou in-situ. L'étape de passivation est réalisée par la mise en oeuvre de méthodes connues de l'Homme du métier. L'étape de passivation par le soufre permet d'améliorer la sélectivité des catalyseurs et d'éviter les emballements thermiques lors des démarrages de catalyseurs neufs (« run 38 away » selon la terminologie anglo-saxonne). La passivation consiste généralement à empoisonner irréversiblement par le composé soufré les sites actifs les plus virulents du nickel qui existent sur le catalyseur neuf et donc à atténuer l'activité du catalyseur en faveur de sa sélectivité. L'étape de passivation est réalisée par la mise en oeuvre de méthodes 5 connues de l'Homme du métier et notamment, à titre d'exemple par la mise en oeuvre de l'une des méthodes décrites dans les documents de brevets EP0466567, US5153163, FR2676184, W02004/098774, EP0707890. Le composé soufré est par exemple choisi parmi les composés suivants: thiophène, thiophane, alkylmonosulfures tels que diméthylsulfure, diéthylsulfure, dipropylsulfure et propylméthylsulfure ou encore un disulfure organique de 10 formule H0-R1-S-S-R2-0H tel que le di-thio-di-éthanol de formule H0-C2H4-S-S-C2H4-0H (appelé souvent DEODS). La teneur en soufre est généralement comprise entre 0,1 et 2 (3/0 poids dudit élément par rapport à la masse du catalyseur. L'étape de passivation par un composé oxygéné ou par le CO2 est généralement effectuée après un traitement réducteur au préalable à température élevée, généralement comprise 15 entre 350 et 500°C, et permet de préserver la phase métallique du catalyseur en présence d'air. Un deuxième traitement réducteur à température plus basse généralement entre 120 et 350°C, est ensuite généralement effectué. Le compo oxygéné est généralement l'air ou tout autre flux contenant de l'oxygène. 20 Caractéristiques du catalyseur Le catalyseur obtenu par le procédé de préparation selon l'invention se présente sous la forme d'un composite comprenant une matrice oxyde ayant une teneur en alumine calcinée supérieure ou égale à 90% poids par rapport au poids total de ladite matrice, au sein duquel est réparti la phase active comprenant du nickel, de préférence constituée de nickel. Les 25 caractéristiques du gel ayant conduit à l'obtention de l'alumine contenue dans ladite matrice oxyde, ainsi que les propriétés texturales obtenues avec la phase active confèrent au catalyseur ses propriétés spécifiques. Plus particulièrement, ledit catalyseur comprenant une matrice oxyde ayant une teneur en alumine calcinée supérieure ou égale à 90% poids par rapport au poids total de ladite 30 matrice, et une phase active comprenant du nickel, de préférence constituée de nickel, ladite phase active ne comprenant pas de métal du groupe VIB (Cr, Mo, W), la teneur en nickel étant comprise entre 1 et 65% en poids dudit élément par rapport au poids total du catalyseur, ladite phase active se présentant sous la forme de particules de nickel ayant un diamètre inférieur ou égal à 18 nm, ledit catalyseur comprenant un volume poreux total 39 mesuré par porosimétrie au mercure supérieur à 0,10 mL/g, un volume mésoporeux mesuré par porosimétrie au mercure supérieur à 0,10 mL/g, un volume macroporeux mesuré par porosimétrie au mercure inférieur ou égal à 0,6 mL/g, un diamètre médian mésoporeux compris entre 3 et 25 nm, un diamètre médian macroporeux compris entre 50 et 1500 nm, et 5 une surface spécifique SBET compris entre 20 et 400 m2/g. Toutes les propriétés texturales (volume poreux total, volume mésoporeux, volume macroporeux, diamètre médian mésoporeux, diamètre médian macroporeux, surface spécifique) sont mesurées sur le catalyseur séché (si le procédé de préparation du catalyseur ne prévoit l'étape optionnelle e) de traitement thermique après l'étape d) de séchage) ou sur le catalyseur obtenu après 10 l'étape e) de traitement thermique (si cette étape est réalisée). La teneur en nickel est comprise entre 1 et 65 (3/0 poids, de préférence comprise entre 5 et 55 (3/0 poids, de manière préférée comprise entre 8 et 40 (3/0 poids, et de manière particulièrement préférée comprise entre 10 et 35% poids, de manière encore plus préférée entre 12 et 35 (3/0 poids, de manière encore plus préférée entre 15 et 35 (3/0 en poids, et de 15 manière plus particulièrement préférée entre 18 et 32% en poids dudit élément par rapport à la masse totale du catalyseur. La teneur en Ni est mesurée par fluorescence X. La taille des particules de nickel dans le catalyseur selon l'invention, mesurée sous leur forme oxyde, est inférieure à 18 nm, de préférence inférieure à 15 nm, plus préférentiellement comprise entre 0,5 et 12 nm, de manière préférée comprise entre 1 et 8 20 nm, de manière encore plus préférée entre 1 et 6 nm, et encore plus préférentiellement entre 1,5 et 5 nm. La phase active du catalyseur ne comprend pas de métal du groupe VIB. Elle ne comprend notamment pas de molybdène ou de tungstène. Sans vouloir se lier à aucune théorie, il semble que le catalyseur obtenu par le procédé de 25 préparation tel que décrit ci-avant, présente lorsque ce dernier est utilisé dans le cadre du procédé d'hydrogénation sélective de composés polyinsaturés ou d'hydrogénation des aromatiques selon l'invention un bon compromis entre un volume poreux élevé, un volume mésoporeux et un diamètre médian mésoporeux élevés, une teneur en Ni élevée, une petite taille de particules de nickel permettant ainsi d'avoir des performances en hydrogénation en 30 terme d'activité au moins aussi bonnes que les catalyseurs connus de l'état de l'art antérieur. Le catalyseur comprend en outre une matrice oxyde ayant une teneur en alumine calcinée supérieure ou égale à 90% poids par rapport au poids total de ladite matrice, éventuellement complétée par de la silice et/ou du phosphore à une teneur totale d'au plus 10% poids en 35 équivalent 5i02 et/ou P205, de préférence inférieure à 5% poids, et de manière très préférée inférieure à 2% poids par rapport au poids total de ladite matrice. La silice et/ou le phosphore peuvent être introduits par toute technique connue de l'Homme du métier, lors de la synthèse du gel d'alumine ou lors du comalaxage. 5 De manière encore plus préférée, la matrice oxyde est constituée d'alumine. De manière préférée, l'alumine présente dans ladite matrice est une alumine de transition telle qu'une alumine gamma, delta, thêta, chi, rho ou êta, seule ou en mélange. De manière plus préférée, l'alumine est une alumine de transition gamma, delta ou thêta, seule ou en 10 mélange. Ledit catalyseur est généralement présenté sous toutes les formes connues de l'Homme du métier, par exemple sous forme de billes (ayant généralement un diamètre compris entre 1 et 8 mm), d'extrudés, de tablettes, de cylindres creux. De préférence, il est constitué d'extrudés de diamètre généralement compris entre 0,5 et 10 mm, de préférence entre 0,8 et 15 3,2 mm et de manière très préférée entre 1,0 et 2,5 mm et de longueur moyenne comprise entre 0,5 et 20 mm. On entend par « diamètre moyen » des extrudés le diamètre moyen du cercle circonscrit à la section droite de ces extrudés. Le catalyseur peut être avantageusement présenté sous la forme d'extrudés cylindriques, multilobés, trilobés ou quadrilobés. De préférence sa forme sera trilobée ou quadrilobée. La forme des lobes pourra 20 être ajustée selon toutes les méthodes connues de l'art antérieur. Le catalyseur présente un volume poreux total d'au moins 0,10 mL/g, de préférence d'au moins 0,30 mL/g, de manière préférée compris entre 0,35 et 1,2 mL/g, plus préférentiellement entre 0,4 et 1 mL/g et encore plus préférentiellement entre 0,45 et 0,9 mL/g. 25 Le catalyseur présente avantageusement un volume macroporeux inférieur ou égal à 0,6 mL/g, de préférence inférieur ou égal à 0,5 mL/g, plus préférentiellement inférieur ou égal à 0,4 mL/g, et encore plus préférentiellement entre 0,02 et 0,3 mL/g. Le volume mésoporeux du catalyseur est d'au moins 0,10 mL/g, de préférence d'au moins 0,20 mL/g, de manière préférée compris entre 0,25 mL/g et 0,80 mL/g, de manière plus 30 préférée entre 0,30 et 0,65 mL/g, et encore plus préférentiellement entre 0,35 et 0,55 mL/g. Le diamètre médian mésoporeux est compris entre 3 nm et 25 nm, et de préférence entre 6 et 20 nm, et de manière particulièrement préférée compris entre 8 et 18 nm. 41 Le catalyseur présente un diamètre médian macroporeux compris entre 50 et 1500 nm, de préférence entre 80 et 1000 nm, de manière encore plus préférée compris entre 250 et 800 nm. Le catalyseur présente une surface spécifique B.E.T. comprise entre 20 et 400 m2/g, et de 5 manière plus préférée entre 30 et 350 m2/g, et de manière encore plus préférée entre 40 et 250 m2/g. La surface spécifique est mesurée sur le catalyseur séché (si le procédé de préparation du catalyseur ne prévoit l'étape optionnelle e) de traitement thermique après l'étape d) de séchage) ou sur le catalyseur obtenu après l'étape e) de traitement thermique (si cette étape est réalisée). 10 De préférence, le catalyseur présente une faible microporosité, de manière très préférée il ne présente aucune microporosité. Description du procédé d'hydrogénation sélective de composés polyinsaturés La présente invention a également pour objet un procédé d'hydrogénation sélective de 15 composés polyinsaturés contenant au moins 2 atomes de carbone par molécule, tels que les dioléfines et/ou les acétyléniques et/ou les alcénylaromatiques, aussi appelés styréniques, contenus dans une charge d'hydrocarbures ayant un point d'ébullition final inférieur ou égal à 300°C, lequel procédé étant réalisé à une températtre comprise entre 0 et 300°C, à une pression comprise entre 0,1 et 10 MPa, à un ratio molaire hydrogène/(composés 20 polyinsaturés à hydrogéner) compris entre 0,1 et 10 et à une vitesse volumique horaire comprise entre 0,1 et 200 11-1 lorsque le procédé est réalisé en phase liquide, ou à un ratio molaire hydrogène/(composés polyinsaturés à hydrogéner) compris entre 0,5 et 1000 et à une vitesse volumique horaire entre 100 et 40000 11-1 lorsque le procédé est réalisé en phase gazeuse, en présence d'un catalyseur obtenu par le procédé de préparation tel que décrit ci- 25 avant dans la description. Les composés organiques mono-insaturés tels que par exemple l'éthylène et le propylène, sont à la source de la fabrication de polymères, de matières plastiques et d'autres produits chimiques à valeur ajoutée. Ces composés sont obtenus à partir du gaz naturel, du naphta ou du gazole qui ont été traités par des procédés de vapocraquage ou de craquage 30 catalytique. Ces procédés sont opérés à haute température et produisent, en plus des composés mono-insaturés recherchés, des composés organiques polyinsaturés tels que l'acétylène, le propadiène et le méthylacétylène (ou propyne), le 1-2-butadiène et le 1-3-butadiène, le vinylacétylène et l'éthylacétylène, et d'autres composés polyinsaturés dont le point d'ébullition correspond à la coupe C5+ (composés hydrocarbonés ayant au moins 5 35 atomes de carbone), en particulier des composés dioléfiniques ou styréniques ou 42 indéniques. Ces composés polyinsaturés sont très réactifs et conduisent à des réactions parasites dans les unités de polymérisation. Il est donc nécessaire de les éliminer avant de valoriser ces coupes. L'hydrogénation sélective est le principal traitement développé pour éliminer spécifiquement 5 les composés polyinsaturés indésirables de ces charges d'hydrocarbures. Elle permet la conversion des composés polyinsaturés vers les alcènes ou aromatiques correspondants en évitant leur saturation totale et donc la formation des alcanes ou naphtènes correspondants. Dans le cas d'essences de vapocraquage utilisées comme charge, l'hydrogénation sélective permet également d'hydrogéner sélectivement les alcénylaromatiques en aromatiques en 10 évitant l'hydrogénation des noyaux aromatiques. La charge d'hydrocarbures traitée dans le procédé d'hydrogénation sélective a un point d'ébullition final inférieur ou égal à 300°C et cortient au moins 2 atomes de carbone par molécule et comprend au moins un composé polyinsaturé. On entend par « composés polyinsaturés » des composés comportant au moins une fonction acétylénique et/ou au 15 moins une fonction diénique et/ou au moins une fonction alcénylaromatique. Plus particulièrement, la charge est sélectionnée dans le groupe constitué par une coupe 02 de vapocraquage, une coupe 02-03 de vapocraquage, une coupe 03 de vapocraquage, une coupe 04 de vapocraquage, une coupe 05 de vapocraquage et une essence de vapocraquage encore appelée essence de pyrolyse ou coupe 05+. 20 La coupe 02 de vapocraquage, avantageusement utilisée pour la mise en oeuvre du procédé d'hydrogénation sélective selon l'invention, présente par exemple la composition suivante : entre 40 et 95 (3/0 poids d'éthylène, de l'ordre de 0,1 à 5 (3/0 poids d'acétylène, le reste étant essentiellement de l'éthane et du méthane. Dans certaines coupes 02 de vapocraquage, entre 0,1 et 1 (3/0 poids de composés en 03 peut aussi être présent. 25 La coupe 03 de vapocraquage, avantageusement utilisée pour la mise en oeuvre du procédé d'hydrogénation sélective selon l'invention, présente par exemple la composition moyenne suivante : de l'ordre de 90 (3/0 poids de propylène, de l'ordre de 1 à 8 (3/0 poids de propadiène et de méthylacétylène, le reste étant essentiellement du propane. Dans certaines coupes 03, entre 0,1 et 2 (3/0 poids de composés en 02 et de composés en 04 peut aussi être présent. 30 Une coupe 02 - 03 peut aussi être avantageusement utilisée pour la mise en oeuvre du procédé d'hydrogénation sélective selon l'invention. Elle présente par exemple la composition suivante : de l'ordre de 0,1 à 5 (3/0 poids d'acétylène, de l'ordre de 0,1 à 3 (3/0 poids de propadiène et de méthylacétylène, de l'ordre de 30 (3/0 poids d'éthylène, de l'ordre 43 de 5 (3/0 poids de propylène, le reste étant essentiellement du méthane, de l'éthane et du propane. Cette charge peut aussi contenir entre 0,1 et 2 (3/0 poids de composés en C4. La coupe C4 de vapocraquage, avantageusement utilisée pour la mise en oeuvre du procédé d'hydrogénation sélective selon l'invention, présente par exemple la composition massique 5 moyenne suivante : 1 (3/0 poids de butane, 46,5 (3/0 poids de butène, 51 (3/0 poids de butadiène, 1,3 (3/0 poids de vinylacétylène et 0,2 (3/0 poids de butyne. Dans certaines coupes C4, entre 0,1 et 2 (3/0 poids de composés en C3 et de composés en C5 peut aussi être présent. La coupe C5 de vapocraquage, avantageusement utilisée pour la mise en oeuvre du procédé d'hydrogénation sélective selon l'invention, présente par exemple la composition suivante : 10 21 (3/0 poids de pentanes, 45 (3/0 poids de pentènes, 34 (3/0 poids de pentadiènes. L'essence de vapocraquage ou essence de pyrolyse, avantageusement utilisée pour la mise en oeuvre du procédé d'hydrogénation sélective selon l'invention, correspond à une coupe hydrocarbonée dont la température d'ébullition est généralement comprise entre 0 et 300°C, de préférence entre 10 et 250°C. Les hydrocarbures polyinsaturés à hydrogéner présents 15 dans ladite essence de vapocraquage sont en particulier des composés dioléfiniques (butadiène, isoprène, cyclopentadiène...), des composés styréniques (styrène, alphaméthylstyrène...) et des composés indéniques (indène...). L'essence de vapocraquage comprend généralement la coupe C5-C12 avec des traces de C3, C4, C13, C14, C15 (par exemple entre 0,1 et 3% poids pour chacune de ces coupes). Par exemple, une charge 20 formée d'essence de pyrolyse a généralement une composition suivante: 5 à 30 (3/0 poids de composés saturés (paraffines et naphtènes), 40 à 80 (3/0 poids de composés aromatiques, 5 à 20 (3/0 poids de mono-oléfines, 5 à 40 (3/0 poids de dioléfines, 1 à 20 (3/0 poids de composés alcénylaromatiques, l'ensemble des composés formant 100 %. Elle contient également de 0 à 1000 ppm poids de soufre, de préférence de 0 à 500 ppm poids de soufre. 25 De manière préférée, la charge d'hydrocarbures polyinsaturés traitée conformément au procédé d'hydrogénation sélective selon l'invention est une coupe C2 de vapocraquage, ou une coupe C2-C3 de vapocraquage, ou une essence de vapocraquage. Le procédé d'hydrogénation sélective selon l'invention vise à éliminer lesdits hydrocarbures polyinsaturés présents dans ladite charge à hydrogéner sans hydrogéner les hydrocarbures 30 monoinsaturés. Par exemple, lorsque ladite charge est une coupe C2, le procédé d'hydrogénation sélective vise à hydrogéner sélectivement l'acétylène. Lorsque ladite charge est une coupe C3, le procédé d'hydrogénation sélective vise à hydrogéner sélectivement le propadiène et le méthylacétylène. Dans le cas d'une coupe C4, on vise à éliminer le butadiène, le vinylacétylène (VAC) et le butyne, dans le cas d'une coupe C5, on vise à 44 éliminer les pentadiènes. Lorsque ladite charge est une essence de vapocraquage, le procédé d'hydrogénation sélective vise à hydrogéner sélectivement lesdits hydrocarbures polyinsaturés présents dans ladite charge à traiter de manière à ce que les composés dioléfiniques soient partiellement hydrogénés en mono-oléfines et que les composés 5 styréniques et indéniques soient partiellement hydrogénés en composés aromatiques correspondants en évitant l'hydrogénation des noyaux aromatiques. La mise en oeuvre technologique du procédé d'hydrogénation sélective est par exemple réalisée par injection, en courant ascendant ou descendant, de la charge d'hydrocarbures polyinsaturés et de l'hydrogène dans au moins un réacteur à lit fixe. Ledit réacteur peut être 10 de type isotherme ou de type adiabatique. Un réacteur adiabatique est préféré. La charge d'hydrocarbures polyinsaturés peut avantageusement être diluée par une ou plusieurs réinjection(s) de l'effluent, issu dudit réacteur où se produit la réaction d'hydrogénation sélective, en divers points du réacteur, situés entre l'entrée et la sortie du réacteur afin de limiter le gradient de température dans le réacteur. La mise en oeuvre technologique du 15 procédé d'hydrogénation sélective selon l'invention peut également être avantageusement réalisée par l'implantation d'au moins dudit catalyseur supporté dans une colonne de distillation réactive ou dans des réacteurs - échangeurs ou dans un réacteur de type slurry. Le flux d'hydrogène peut être introduit en même temps que la charge à hydrogéner et/ou en un ou plusieurs points différents du réacteur. 20 L'hydrogénation sélective des coupes 02, 02-03, 03, 04, 05 et 05+ de vapocraquage peut être réalisée en phase gazeuse ou en phase liquide, de préférence en phase liquide pour les coupes 03, 04, 05 et 05+ et en phase gazeuse pour les coupes 02 et 02-03. Une réaction en phase liquide permet d'abaisser le coût énergétique et d'augmenter la durée de cycle du catalyseur. 25 D'une manière générale, l'hydrogénation sélective d'une charge d'hydrocarbures contenant des composés polyinsaturés contenant au moins 2 atomes de carbone par molécule et ayant un point d'ébullition final inférieur ou égal à 300°C s'effectue à une température comprise entre 0 et 300°C, à une pression comprise entre 0,1 et 10 MPa, à un ratio molaire hydrogène/(composés polyinsaturés à hydrogéner) compris entre 0,1 et 10 et à une vitesse 30 volumique horaire V.V.H. (définie comme le rapport du débit volumique de charge sur le volume du catalyseur) comprise entre 0,1 et 200 11-1 pour un procédé réalisé en phase liquide, ou à un ratio molaire hydrogène/(composés polyinsaturés à hydrogéner) compris entre 0,5 et 1000 et à une vitesse volumique horaire V.V.H. comprise entre 100 et 40000 11-1 pour un procédé réalisé en phase gazeuse. Dans un mode de réalisation selon l'invention, lorsqu'on effectue un procédé d'hydrogénation sélective dans lequel la charge est une essence de vapocraquage comportant des composés polyinsaturés, le ratio molaire (hydrogène)/(composés polyinsaturés à hydrogéner) est généralement compris entre 0,5 et 10, de préférence entre 0,7 et 5,0 et de 5 manière encore plus préférée entre 1,0 et 2,0, la température est comprise entre 0 et 200°C, de préférence entre 20 et 200 °C et de manière enccre plus préférée entre 30 et 180°C, la vitesse volumique horaire (V.V.H.) est comprise généralement entre 0,5 et 100 h-1, de préférence entre 1 et 50 11-1 et la pression est généralement comprise entre 0,3 et 8,0 MPa, de préférence entre 1,0 et 7,0 MPa et de manière encore plus préférée entre 1,5 et 4,0 MPa. 10 Plus préférentiellement, on effectue un procédé d'hydrogénation sélective dans lequel la charge est une essence de vapocraquage comportant des composés polyinsaturés, le ratio molaire hydrogène/(composés polyinsaturés à hydrogéner) est compris entre 0,7 et 5,0, la température est comprise entre 20 et 200 °C, la visse volumique horaire (V.V.H.) est comprise généralement entre 1 et 5011-1 et la pression est comprise entre 1,0 et 7,0 MPa. 15 Encore plus préférentiellement, on effectue un procédé d'hydrogénation sélective dans lequel la charge est une essence de vapocraquage comportant des composés polyinsaturés, le ratio molaire hydrogène/(composés polyinsaturés à hydrogéner) est compris entre 1,0 et 2,0, la température est comprise entre 30 et 180°C, la vitesse volumique horaire (V.V.H.) est comprise généralement entre 1 et 5011-1 et la pression est comprise entre 1,5 et 4,0 MPa. 20 Le débit d'hydrogène est ajusté afin d'en disposer en quantité suffisante pour hydrogéner théoriquement l'ensemble des composés polyinsaturés et de maintenir un excès d'hydrogène en sortie de réacteur. Dans un autre mode de réalisation selon l'invention, lorsqu'on effectue un procédé d'hydrogénation sélective dans lequel la charge est une coupe 02 de vapocraquage et/ou 25 une coupe 02-03 de vapocraquage comportant des composés polyinsaturés, le ratio molaire (hydrogène)/(composés polyinsaturés à hydrogéner) est généralement compris entre 0,5 et 1000, de préférence entre 0,7 et 800, la température est comprise entre 0 et 300°C, de préférence entre 15 et 280 °C, la vitesse volumique horaire (V.V.H.) est comprise généralement entre 100 et 40000 h-1, de préférence entre 500 et 30000h-1 et la pression est 30 généralement comprise entre 0,1 et 6,0 MPa, de préférence entre 0,2 et 5,0 MPa. Description du procédé d'hydrogénation des aromatiques La présente invention a également pour objet un procédé d'hydrogénation d'au moins un composé aromatique ou polyaromatique contenu dans une charge d'hydrocarbures ayant un point d'ébullition final inférieur ou égal à 650°C, généralement entre 20 et 650°C, et de 46 préférence entre 20 et 450°C. Ladite charge d'hydrccarbures contenant au moins un composé aromatique ou polyaromatique peut être choisi parmi les coupes pétrolières ou pétrochimiques suivantes : le reformat du reformage catalytique, le kérosène, le gazole léger, le gazole lourd, les distillats de craquage, tels que l'huile de recyclage de FOC, le 5 gazole d'unité de cokéfaction, les distillats d'hydrocraquage. La teneur en composés aromatiques ou polyaromatiques contenus dans la charge d'hydrocarbures traitée dans le procédé d'hydrogénation selon l'invention est généralement compris entre 0,1 et 80% en poids, de préférence entre 1 et 50% en poids, et de manière particulièrement préférée entre 2 et 35% en poids, le pourcentage étant basé sur le poids 10 total de la charge d'hydrocarbures. Les composés aromatiques présents dans ladite charge d'hydrocarbures sont par exemple le benzène ou des alkylaromatiques tels que le toluène, l'éthylbenzène, l'o-xylène, le m-xylène, ou le p-xylène, ou encore des aromatiques ayant plusieurs noyaux aromatiques (polyaromatiques) tels que le naphtalène. 15 La teneur en soufre ou en chlore de la charge est généralement inférieure à 5000 ppm poids de soufre ou de chlore, de préférence inférieure à 100 ppm poids, et de manière particulièrement préférée inférieure à 10 ppm poids. La mise en oeuvre technologique du procédé d'hydrogénation des composés aromatiques ou 20 polyaromatiques est par exemple réalisée par injection, en courant ascendant ou descendant, de la charge d'hydrocarbures et de l'hydrogène dans au moins un réacteur à lit fixe. Ledit réacteur peut être de type isotherme ou de type adiabatique. Un réacteur adiabatique est préféré. La charge d'hydrocarbures peut avantageusement être diluée par une ou plusieurs ré-injection(s) de l'effluent, issu dudit réacteur où se produit la réaction 25 d'hydrogénation des aromatiques, en divers points du réacteur, situés entre l'entrée et la sortie du réacteur afin de limiter le gradient de température dans le réacteur. La mise en oeuvre technologique du procédé d'hydrogénation des aromatiques selon l'invention peut également être avantageusement réalisée par l'implantation d'au moins dudit catalyseur supporté dans une colonne de distillation réactive ou dans des réacteurs - échangeurs ou 30 dans un réacteur de type slurry. Le flux d'hydrogène peut être introduit en même temps que la charge à hydrogéner et/ou en un ou plusieurs points différents du réacteur. L'hydrogénation des composés aromatiques ou polyaromatiques peut être réalisée en phase gazeuse ou en phase liquide, de préférence en phase liquide. D'une manière générale, 35 l'hydrogénation des composés aromatiques ou polyaromatiques s'effectue à une température comprise entre 30 et 350°C, de préférerce entre 50 et 325°C, à une pression comprise entre 0,1 et 20 MPa, de préférence entre 0,5 et 10 MPa, à un ratio molaire 47 hydrogène/(composés aromatiques à hydrogéner) entre 0,1 et 10 et à une vitesse volumique horaire V.V.H. comprise entre 0,05 et 50 h-1, de préférence entre 0,1 et 10 11-1 d'une charge d'hydrocarbures contenant des composés aromatiques ou polyaromatiques et ayant un point d'ébullition final inférieur ou égal à 650°C, généialement entre 20 et 650°C, et de préférence 5 entre 20 et 450°C. Le débit d'hydrogène est ajusté afin d'en disposer en quantité suffisante pour hydrogéner théoriquement l'ensemble des composés aromatiques et de maintenir un excès d'hydrogène en sortie de réacteur. La conversion des composés aromatiques ou polyaromatiques est généralement supérieure 10 à 20% en mole, de préférence supérieure à 40% en mole, de manière plus préférée supérieure à 80% en mole, et de manière particulièrement préférée supérieure à 90 (3/0 en mole des composés aromatiques ou polyaromatiques contenus dans la charge hydrocarbonée. La conversion se calcule en divisant la différence entre les moles totales des composés aromatiques ou polyaromatiques dans la charge d'hydrocarbures et dans le 15 produit par les moles totales des composés aromatiques ou polyaromatiques dans la charge d'hydrocarbures. Selon une variante particulière du procédé selon l'invention, on réalise un procédé d'hydrogénation du benzène d'une charge d'hydrocarbures, tel que le reformat issu d'une unité de reformage catalytique. La teneur en benzène dans ladite charge d'hydrocarbures 20 est généralement comprise entre 0,1 et 40% poids, de préférence entre 0,5 et 35% poids, et de manière particulièrement préférée entre 2 et 30% poids, le pourcentage en poids étant basé sur le poids total de la charge d'hydrocarbures. La teneur en soufre ou en chlore de la charge est généralement inférieure à 10 ppm poids de soufre ou chlore respectivement, et de préférence inférieure à 2 ppm poids. 25 L'hydrogénation du benzène contenu dans la charge d'hydrocarbures peut être réalisée en phase gazeuse ou en phase liquide, de préférence en phase liquide. Lorsqu'elle est réalisée en phase liquide, un solvant peut être présent, tel que le cyclohexane, l'heptane, l'octane. D'une manière générale, l'hydrogénation du benzène s'effectue à une température comprise entre 30 et 250°C, de préférence entre 50 et 200 °C,et de manière plus préférée entre 80 et 30 180°C, à une pression comprise entre 0,1 et 10 MPa,de préférence entre 0,5 et 4 MPa, à un ratio molaire hydrogène/(benzène) entre 0,1 et 10 et à une vitesse volumique horaire V.V.H. comprise entre 0,05 et 50 h-1, de préférence entre 0,5 et 10 h-1. La conversion du benzène est généralement supérieure à 50% en mole, de préférence supérieure à 80% en mole, de manière plus préférée supérieure à 90% en mole et de 35 manière particulièrement préférée supérieure à 98 (3/0 en mole. L'invention est illustrée par les exemples qui suivent. 48 Exemple 1 : Préparation d'une solution aqueuse de précurseurs de Ni La solution aqueuse de précurseurs de Ni (solution S) utilisée pour la préparation des catalyseurs B et C est préparée en dissolvant 46,1 g de nitrate de nickel (Ni(NO3)2.6H20, 5 fournisseur Strem Chemicalse) dans un volume de 13 mL d'eau distillée. On obtient la solution S dont la concentration en NiO est de 20,1 (3/0 pds (par rapport à la masse de la solution). Exemple 2 : Préparation d'un oxyde poreux aluminique calciné (selon le mode de 10 réalisation 2 La synthèse de l'alumine A est réalisée dans un réacteur de laboratoire d'une capacité de 7000 mL environ. La synthèse se déroule à 70°C et mus agitation, en six étapes, nommées ci-dessous ai') à a6'). On cherche à préparer 5 L de solution à une concentration fixée à 27 g/L en alumine dans la suspension finale (obtenue à l'issue de l'étape a3') et avec un taux de 15 contribution de la première étape (ai') à 2,1 (3/0 de l'alumine totale. ai') Mise en solution : On introduit en une fois 70 mL de sulfate d'aluminium Al2(504)3 dans le réacteur contenant un pied d'eau de 1679 mL. L'évolution du pH, qui reste compris entre 2,5 et 3, est suivie pendant 10 minutes. Cette étape contribue à l'introduction de 2,1 (3/0 d'alumine par rapport à la masse totale d'alumine formée à l'issue de la synthèse du gel. La 20 solution est laissée sous agitation pendant une durée de 10 minutes. A2') Ajustement du pH: On ajoute progressivement environ 70 mL d'aluminate de sodium NaA100. L'objectif est d'atteindre un pH compris entre 7 et 10 en une durée de 5 à 15 minutes. a3') Coprécipitation : Dans la suspension obtenue à l'issue de l'étape a2') on ajoute en 30 25 minutes, - 1020 mL de sulfate d'aluminium Al2(504)3, soit un débit de 34 mL/min, - 1020 mL d'aluminate de sodium NaA100, soit un débit de 34 mL/min, - 1150 mL d'eau distillée, soit un débit de 38,3 mL/min. Le pH est compris entre 8,7 et 9,9. 30 a4') Filtration : La suspension obtenue à l'issue de l'étape a3') est filtrée par déplacement sur un outil de type Buchner fritté P4 et lavée plusieurs fois avec de l'eau distillée. On obtient un gel d'alumine. a5') Séchage : Le gel d'alumine obtenu à l'issue de l'étape a4') est séché à l'étuve pendant 16 heures à 200 °C. 49 a6') Traitement thermique : La poudre obtenue à l'issue de l'étape a5') est ensuite calcinée sous flux d'air de 1 L/h/g de gel d'alumine à 750 °C pendant 2 heures pour obtenir la transition de la boehmite vers l'alumine. On obtient alors l'alumine A. 5 Exemple 3 (comparatif) : Préparation d'un catalyseur B par imprégnation de nitrate de nickel sans additif Le catalyseur B est préparé par imprégnation à sec de l'alumine A décrite dans l'exemple 2, avec la solution S de précurseurs de Ni. La synthèse de l'alumine A est réalisée en suivant les six étapes, étapes ai') à a6'), de 10 l'exemple 2 décrit ci-dessus. Les conditions opératoires sont strictement identiques. Cependant, une étape de mise en forme du gel d'alumine séché issu de l'étape a5') est insérée entre les étapes a5') et a6') : La mise en forme de cette poudre est réalisée sur malaxeur de type "Brabender" avec un taux d'acide de 1 (3/0 (taux d'acide total, exprimé par rapport à l'alumine sèche), un taux de neutralisation de 20 (3/0 et des pertes au feu acide et 15 basique respectivement de 62 `3/0 et 64 °A. Puis l'extrusion est effectuée sur une extrudeuse piston à travers une filière de diamètre 2,1 mm. Après extrusion, les extrudés sont séchés pendant 16 heures à 80 °C. A l'issue de l'étape a6 de calcination, on obtient des extrudés de l'alumine A. La solution S préparée à l'exemple 1 est imprégnée à sec sur 10 g d'alumine A. Le solide 20 ainsi obtenu est ensuite séché en étuve pendant 16 heures à 120°C, puis calciné sous un flux d'air de 1 L/h/g de catalyseur à 450°C pendant2 heures. Le catalyseur calciné B ainsi préparé contient 23,2 (3/0 en poids de l'élément nickel par rapport au poids total du catalyseur supporté sur alumine et il présente des cristallites d'oxyde de 25 nickel dont le diamètre moyen (déterminé par diffraction des rayons X à partir de la largeur de la raie de diffraction située à l'angle 2thêta=43°) est de 15,6 nm. Les autres caractéristiques structurelles du catalyseur B sont répertoriées dans le tableau 1 ci-après. Exemple 4 (comparatif) : Préparation d'un catalyseur C par comalaxage sans additif 30 Le catalyseur C est préparé à partir de l'alumine A et de la solution S de précurseur de Ni, préparées ci-dessus, selon les quatre étapes suivantes : Comalaxage : On utilise un malaxeur "Brabender" avec une cuve de 80 mL et une vitesse de malaxage de 30 tr/min. La poudre d'alumine A est placée dans la cuve du malaxeur. Puis la solution S de précurseurs de Ni est ajoutée au fur et à mesure à la seringue pendant environ 35 10 minutes à 15 tr/min tout en chauffant pour évacuer l'eau. Après l'obtention d'une pâte, le malaxage est maintenu 15 minutes à 50 tr/min. Extrusion : La pâte ainsi obtenue est introduite dans une extrudeuse piston et est extrudée au travers d'une filière de diamètre 2,1 mm. Séchage : Les extrudés ainsi obtenus sont ensuite séchés à l'étuve à 80 °C pendant 16 heures. On obtient un catalyseur séché. 5 Traitement thermique : Le catalyseur séché est ensuite calciné en four tubulaire, sous un flux d'air de 1 L/h/g de catalyseur, à 450 °C pendant 2 heures (rampe de montée en température de 5 °C/min). On obtient alors le catalyseur calciné C qui contient 24,3% poids de l'élément nickel par rapport au poids total du catalyseur comalaxé et présente des cristallites d'oxyde de nickel 10 dont le diamètre moyen est de 9,5 nm. Les autres caractéristiques structurelles du catalyseur C sont répertoriées dans le tableau 1 ci-après. Exemple 5 (comparatif) : Préparation d'un catalyseur D par co-impréanation de nitrate de nickel et d'acide propanedioïque (acide malonique) 15 Le catalyseur D est préparé par co-imprégnation à sec de nitrate de nickel et d'acide malonique sur l'alumine A en utilisant un ratio molaire {acide malonique / nickel} égal à 0,6. Pour ce faire, une solution aqueuse S' est préparée en dissolvant 89,0 g de nitrate de nickel Ni(NO3)2.6H20 (fournisseur Strem Chemicalse) et 19,1 g d'acide malonique (CAS 141-82-2, fournisseur Flukae) dans 20 mL d'eau déminéralisée. Cette solution S' est ensuite 20 imprégnée à sec sur 10 g d'alumine A préalablement mise en forme sous forme d'extrudés comme décrit ci-dessus à l'exemple 3. Le solide ainsi obtenu est ensuite séché en étuve pendant 16 heures à 120°C, puis calciné sous un fILK d'air de 1 L/h/g de catalyseur à 450°C pendant 2 heures. Le catalyseur calciné D ainsi préparé contient 22,9 (3/0 poids de l'élément nickel par rapport 25 au poids total du catalyseur supporté sur alumine et il présente des cristallites d'oxyde de nickel dont le diamètre moyen est de 4,8 nm. Les autres caractéristiques structurelles du catalyseur D sont répertoriées dans le tableau 1 ci-après. Exemple 6 (conforme) : Préparation d'un catalyseur E par comalaxaqe en présence d'acide propanedioïque 30 Le catalyseur E est préparé à partir de l'alumine A et de la solution S' contenant le précurseur de Ni et l'acide propanedioïque, préparées ci-dessus, selon les quatre étapes suivantes : Comalaxage : On utilise un malaxeur "Brabender" avec une cuve de 80 mL et une vitesse de malaxage de 30 tr/min. La poudre d'alumine A est placée dans la cuve du malaxeur. Puis la 51 solution S' de précurseur de Ni et d'acide propanedioïque est ajoutée au fur et à mesure à la seringue pendant environ 10 minutes à 15 tr/min tout en chauffant pour évacuer l'eau. Après l'obtention d'une pâte, le malaxage est maintenu 15 minutes à 50 tr/min. Extrusion : La pâte ainsi obtenue est introduite dans une extrudeuse piston et est extrudée 5 au travers d'une filière de diamètre 2,1 mm. Séchage : Les extrudés ainsi obtenus sont ensuite séchés à l'étuve à 80°C pendant 16 heures. On obtient un catalyseur séché. Traitement thermique : Le catalyseur séché est ensuite calciné en four tubulaire, sous un flux d'air de 1 L/h/g de catalyseur, à 450°C pendant 2I-eures (rampe de montée en température 10 de 5 °C/min). On obtient alors le catalyseur calciné E qui contient 27,7 (3/0 poids de l'élément nickel par rapport au poids total du catalyseur comalaxé et présente des cristallites d'oxyde de nickel dont le diamètre moyen est de 4,2 nm. Les autres caractéristiques structurelles du catalyseur E sont répertoriées dans le tableau 1 ci-après. 15 Tableau 1 : Propriétés des catalyseurs B, C, D (non conforme au procédé de préparation selon l'invention), et E (conforme) B C D E Comparatif Comparatif Comparatif Conforme Précurseur aluminique Calciné Calciné Calciné Calciné Mode d'introduction du Ni Imprégnation à sec Comalaxage Imprégnation à sec Comalaxage Additif utilisé Acide Acide malonique malonique Ni (%pds) 23,2 24,3 22,9 27,7 Surface BET (m2/g) 156 155 152 125 Volume poreux total (mL/g) 0,66 0,67 0,64 0,59 Volume mésoporeux (mL/g) 0,47 0,47 0,42 0,36 Diamètre médian 11,5 12,0 11,3 11,8 mésoporeux (nm) Volume macro-poreux (m L/g et (3/0 du volume poreux total) 0,19 0,20 0,19 0,23 29% 32% 29% 38% 52 Diamètre médian macroporeux (nm) 638 435 610 360 Volume microporeux (mL/g) 0 0 0 0 Taille des cristallites de NiO (nm) 15,6 9,5 4,8 4,2 Exemple 7: Évaluation des propriétés catalytiques des catalyseurs B, C, D et E en hydrogénation sélective d'un mélange contenant du styrène et de l'isoprène Les catalyseurs B, C, D et E décrits dans les exemples ci-dessus sont testés vis-à-vis de la 5 réaction d'hydrogénation sélective d'un mélange contenant du styrène et de l'isoprène. La composition de la charge à hydrogéner sélectivement est la suivante : 8 (3/0 pds styrène (fournisseur Sigma Aldrich®, pureté 99%), 8 (3/0 pds isoprène (fournisseur Sigma Aldrich®, pureté 99%), 84 (3/0 pds n-heptane (solvant) (fournisseur VWR®, pureté > 99% chromanorm HPLC). Cette charge contient également des composés soufrés en très faible teneur : 10 10 ppm pds de soufre introduits sous forme de pentanethiol (fournisseur Fluka®, pureté > 97%) et 100 ppm pds de soufre introduits sous forme de thiophène (fournisseur Merck®, pureté 99%). Cette composition correspond à la composition initiale du mélange réactionnel. Ce mélange de molécules modèles est représentatif d'une essence de pyrolyse. La réaction d'hydrogénation sélective est opérée dans un autoclave de 500 mL en acier 15 inoxydable, muni d'une agitation mécanique à entraînement magnétique et pouvant fonctionner sous une pression maximale de 100 bar (10 MPa) et des températures comprises entre 5°C et 200°C. Préalablement à son introduction dans l'autoclave, une quantité de 3 mL de catalyseur est réduite ex situ sous un flux d'hydrogène de 1 L/h/g de catalyseur, à 400 °C pendant 16 20 heures (rampe de montée en température de 1 °C/min), puis elle est transvasée dans l'autoclave, à l'abri de l'air. Après ajout de 214 mL de n-heptane (fournisseur VWR®, pureté > 99% chromanorm HPLC), l'autoclave est fermé, purgé, puis pressurisé sous 35 bar (3,5 MPa) d'hydrogène, et porté à la température du test égale à 30°C. Au temps t=0, environ 30 g d'un mélange contenant du styrène, de l'isoprène, du n-heptane, du pentanethiol et du 25 thiophène sont introduits dans l'autoclave. Le mélange réactionnel a alors la composition décrite ci-dessus et l'agitation est mise en route à 1600 tr/min. La pression est maintenue constante à 35 bar (3,5 MPa) dans l'autoclave à l'aide d'une bouteille réservoir située en amont du réacteur. 53 L'avancement de la réaction est suivi par prélèvement d'échantillons du milieu réactionnel à intervalles de temps réguliers : le styrène est hydrogéné en éthylbenzène, sans hydrogénation du cycle aromatique, et l'isoprène est hydrogéné en méthyl-butènes. Si la réaction est prolongée plus longtemps que nécessaire, les méthyl-butènes sont à leur tour 5 hydrogénés en isopentane. La consommation d'hydrogène est également suivie au cours du temps par la diminution de pression dans une bouteille réservoir située en amont du réacteur. L'activité catalytique est exprimée en moles de H2 consommées par minute et par gramme de Ni. Les activités catalytiques mesurées pour les catalyseurs B, C, D et E sont reportées dans le 10 Tableau 2 ci-dessous. Elles sont rapportées à l'activité catalytique mesurée pour le catalyseur B (AHyD1). 54 Tableau 2 : Comparaison des performances en hydrogénation sélective d'un mélange contenant du styrène et de l'isoprène (AHyD1) et en hydrogénation du toluène (AHyD2) Catalyseur Additif Mode %poids de Taille AHYD1 AHYD2 utilisé d'introduction NiO sur moyenne (`)/0) (`)/0) du Ni et de catalyseur des l'additif final cristallites de NiO (nm) B (non Imprégnation à 23,2 15,6 100 100 conforme) sec C (non comalaxage 24,3 9,5 176 190 conforme) D (non Acide Imprégnation à 22,9 4,8 260 327 conforme) malonique sec E Acide comalaxage 27,7 4,2 341 458 (conforme) malonique 5 Ceci montre bien les performances améliorées du catalyseur E préparé selon l'invention et en particulier l'impact du recours à une étape de malaxage de la phase active en présence d'un additif organique plutôt qu'une étape d'imprégnation. En effet, le catalyseur D, bien qu'ayant des cristallites de NiO de taille sensiblement égales à celles du catalyseur E, a des performances catalytiques moins bonnes. De plus, l'ajout d'un composé organique 10 spécifique lors de l'étape de malaxage permet d'obtenir des performances améliorées (par rapport à l'activité du catalyseur C non conforme étant préparé par un procédé sans ajout d'acide malonique lors de l'étape de malaxage). On note également la teneur élevée en élément nickel et les particules de Ni de très petite taille présentes sur le catalyseur E préparé selon l'invention par malaxage de la phase active en présence d'un additif 15 organique. Exemple 8: Évaluation des propriétés catalytiques des catalyseurs B, C, D et E en hydrogénation du toluène Les catalyseurs B, C, D et E décrits dans les exemples ci-dessus sont également testés vis-à-vis de la réaction d'hydrogénation du toluène. La réaction d'hydrogénation sélective est opérée dans le même autoclave que celui décrit à l'exemple 6. 5 Préalablement à son introduction dans l'autoclave, une quantité de 2 mL de catalyseur est réduite ex situ sous un flux d'hydrogène de 1 L/h/g de catalyseur, à 400°C pendant 16 heures (rampe de montée en température de 1°C/min), puis elle est transvasée dans l'autoclave, à l'abri de l'air. Après ajout de 216 mL de n-heptane (fournisseur VWR®, pureté > 99% chromanorm HPLC), l'autoclave est fermé, purgé, puis pressurisé sous 35 bar (3,5 10 MPa) d'hydrogène, et porté à la température du test égale à 80°C. Au temps t=0, environ 26 g de toluène (fournisseur SDS®, pureté > 99,8%) sont introduits dans l'autoclave (la composition initiale du mélange réactionnel est alors toluène 6 % pds / n-heptane 94 % pds) et l'agitation est mise en route à 1600 tr/min. La pression est maintenue constante à 35 bar (3,5 MPa) dans l'autoclave à l'aide d'une bouteille réservoir située en amont du réacteur. 15 L'avancement de la réaction est suivi par prélèvement d'échantillons du milieu réactionnel à intervalles de temps réguliers : le toluène est totalement hydrogéné en méthylcyclohexane. La consommation d'hydrogène est également suivie au cours du temps par la diminution de pression dans une bouteille réservoir située en amont du réacteur. L'activité catalytique est exprimée en moles de H2 consommées par minute et par gramme de Ni. 20 Les activités catalytiques mesurées pour les catalyseurs B, C, D et E sont reportées dans le tableau 2 ci-avant. Elles sont rapportées à l'activité catalytique mesurée pour le catalyseur B (AHyD2)- Ceci montre bien les performances améliorées du catalyseur E préparé selon l'invention et en particulier l'impact du recours à une étape de malaxage de la phase active en présence 25 d'un additif organique plutôt qu'une étape d'imprégnation. En effet, le catalyseur D, bien qu'ayant des cristallites de NiO de taille sensiblement égales à celles du catalyseur E, a des performances catalytiques moins bonnes. De plus, l'ajout d'un composé organique spécifique lors de l'étape de malaxage permet d'obtenir des performances améliorées (par rapport à l'activité du catalyseur C non conforme étant préparé par un procédé sans ajout 30 d'acide malonique lors de l'étape de malaxage). On note également la teneur élevée en élément nickel et les particules de Ni de très petite taille présentes sur le catalyseur E préparé selon l'invention par malaxage de la phase active en présence d'un REVENDICATIONS1. Procédé de préparation d'un catalyseur comprenant une matrice oxyde ayant une teneur en alumine calcinée supérieure ou égale à 90% poids par rapport au poids total de ladite matrice, et une phase active comprenant du nickel, ladite phase active ne comprenant pas de métal du groupe VIB, la teneur en nickel étant comprise entre 1 et 65% en poids dudit élément par rapport au poids total du catalyseur, ladite phase active se présentant sous la forme de particules de nickel ayant un diamètre inférieur ou égal à 18 nm, ledit catalyseur comprenant un volume poreux total mesuré par porosimétrie au mercure supérieur à 0,10 mL/g, un volume mésoporeux mesuré par porosimétrie au mercure supérieur à 0,10 mL/g, un volume macroporeux mesuré par porosimétrie au mercure inférieur ou égal à 0,6 ml/g, un diamètre médian mésoporeux compris entre 3 et 25 nm, un diamètre médian macroporeux compris entre 50 et 1500 nm, et une surface spécifique SBET compris entre 20 et 400 m2/g, lequel procédé comprend les étapes suivantes : a) on prépare un oxyde poreux alum inique calciné ; b) on malaxe l'oxyde poreux aluminique calciné obtenu à l'étape a) avec une solution résultant d'un mélange d'une ou plusieurs solution(s) comprenant au moins un précurseur de nickel et au moins une solution comprenant au moins un composé organique comprenant au moins une fonction acide carboxylique, ou au moins une fonction alcool, ou au moins une fonction ester, ou au moins une fonction amine, ou au moins une fonction amide pour obtenir une pâte, le rapport molaire entre ledit composé organique et l'élément nickel étant compris entre 0,01 et 5,0 mol/mol ; c) on met en forme la pâte obtenue à l'étape b) ; d) on sèche la pâte mise en forme obtenue à l'étape c) à une température inférieure à 250°C pour obtenir un catalyseur séché ; e) éventuellement, on réalise un traitement thermique du catalyseur séché obtenu à l'étape d) à une température comprise entre 250 et 1000°C, en présence ou non d'eau. 2. Procédé selon la revendication 1, caractérisé en ce que ledit composé organique comprend au moins une fonction acide carboxylique. 3. Procédé selon la revendication 2, caractérisé en ce que ledit composé organique est choisi parmi les acides monocarboxyliques, les acides dicarboxyliques, les acides tricarboxyliques, les acides tétracarboxyliques. 57 4. Procédé selon l'une quelconque des revendications 1 à 3, caractérisé en ce que ledit composé organique comprend au moins une fonction alcool. 5. Procédé selon la revendication 4, dans lequel ledit composé organique est choisi 5 parmi : - les composés organiques comprenant une seule fonction alcool ; - les composés organiques comprenant deux fonctions alcools ; - les composés organiques choisis parmi le diéthylène glycol, le triéthylène glycol, le tétraéthylène glycol, ou un polyéthylène glycol répondant à la formule H(OC2H4),OH 10 avec n supérieur à 4 et ayant une masse molaire moyenne inférieure à 20000 g/mol ; - les monosaccharides de formule brute C(H2O)p avec n compris entre 3 et 12; - les disaccharides, les trisaccharides, ou les dérivés de monosaccharide. 6. Procédé selon l'une quelconque des revendications 1 à 5, caractérisé en ce que ledit 15 composé organique comprend au moins une fonction ester. 7. Procédé selon la revendication 6, dans lequel ledit composé organique est choisi parmi : - les esters linéaires ou cycliques ou cycliques insaturés d'acide carboxylique ; 20 - les composés organiques comprenant au moins deux fonctions esters d'acide carboxylique ; les composés organiques comprenant au moins une fonction ester d'acide carboxylique et au moins un deuxième groupe fonctionnel choisi parmi les alcools, les éthers, les cétones, les aldéhydes ; 25 les esters cycliques ou linéaires d'acide carbonique ; les diesters linéaires d'acide carbonique. 8. Procédé selon l'une quelconque des revendications 1 à 7, caractérisé en ce que ledit composé organique comprend au moins une fonction amide. 30 9. Procédé selon la revendication 8, dans lequel ledit composé organique est choisi parmi : les amides acycliques comprenant une ou deux fonction amides ; les amides cycliques ou les lactames ; 35 les composés organiques comprenant au moins une fonction amide et une fonction acide carboxylique ou une fonction alcool ; 58 - les composés organiques comprenant au moins une fonction amide et un hétéroatome supplémentaire d'azote. 10. Procédé selon l'une quelconque des revendications 1 à 9, dans lequel ledit composé 5 organique comprend au moins une fonction amine répondant à la formule brute CxNyH, dans laquelle x est compris entre 1 et 20, y=1 -x et z=2-(2x+2). 11. Procédé selon l'une quelconque des revendications 1 à 10, dans lequel ledit oxyde poreux aluminique calciné selon l'étape a) est obtenu par les étapes suivantes : 10 al ) une première étape de précipitation, en milieu réactionnel aqueux, d'au moins un précurseur basique choisi parmi l'aluminate de sodium, l'aluminate de potassium, l'ammoniaque, l'hydroxyde de sodium et l'hydroxyde de potassium et d'au moins un précurseur acide choisi parmi le sulfate d'aluminium, le chlorure d'aluminium, le 15 nitrate d'aluminium, l'acide sulfurique, l'acide chlorhydrique et l'acide nitrique, dans lequel au moins un des précurseurs basique ou acide comprend de l'aluminium, le débit relatif des précurseurs acide et basique est choisi de manière à obtenir un pH du milieu réactionnel compris entre 8,5 et 10,5 et le débit du ou des précurseurs acide et basique contenant de l'aluminium est réglé de manière à obtenir un taux 20 d'avancement de la première étape compris entre 5 et 13%, le taux d'avancement étant défini comme étant la proportion d'alumine formée en équivalent A1203 lors de ladite première étape de précipitation par rapport à la quantité totale d'alumine formée à l'issue de l'étape a3) du procédé de préparation, ladite étape opérant à une température comprise entre 20 et 90°C et pendant ure durée comprise entre 2 25 minutes et 30 minutes; a2) une étape de chauffage de la suspension à une température comprise entre 40 et 90°C pendant une durée comprise entre 7 minutes et45 minutes, a3) une deuxième étape de précipitation de la suspension obtenue à l'issue de l'étape de chauffage a2) par ajout dans la suspension d'au moins un précurseur 30 basique choisi parmi l'aluminate de sodium, l'aluminate de potassium, l'ammoniaque, l'hydroxyde de sodium et l'hydroxyde de potassium et d'au moins un précurseur acide choisi parmi le sulfate d'aluminium, le chlorure d'aluminium, le nitrate d'aluminium, l'acide sulfurique, l'acide chlorhydrique et l'acide nitrique, dans lequel au moins un des précurseurs basique ou acide comprend de l'aluminium, le débit relatif des 35 précurseurs acide et basique est choisi de manière à obtenir un pH du milieu réactionnel compris entre 8,5 et 10,5 et le débit du ou des précurseurs acide et 59 basique contenant de l'aluminium est réglé de manière à obtenir un taux d'avancement de la deuxième étape compris entre 87 et 95 °A, le taux d'avancement étant défini comme étant la proportion d'alumine formée en équivalent A1203 lors de ladite deuxième étape de précipitation par rapport à la quantité totale d'alumine 5 formée à l'issue de l'étape a3) du procédé de préparation, ladite étape opérant à une température comprise entre 40 et 90 °C et pendant Lne durée comprise entre 2 minutes et 50 minutes ; a4) une étape de filtration de la suspension obtenue à l'issue de l'étape a3) de deuxième précipitation pour obtenir un gel d'alumine ; 10 a5) une étape de séchage dudit gel d'alumine obtenu à l'étape a4) pour obtenir une poudre ; a6) une étape de traitement thermique de la poudre obtenue à l'issue de l'étape a5) entre 500 et 1000°C, pendant une durée comprise ente 2 et 10 h, en présence ou non d'un flux d'air contenant jusqu'à 60% volume d'eau pour obtenir un oxyde poreux 15 alum inique calciné. 12. Procédé selon l'une quelconque des revendications 1 à 10, dans lequel ledit oxyde poreux aluminique calciné selon l'étape a) est obtenu par les étapes suivantes : ai') une étape de mise en solution d'un précurseur acide d'aluminium choisi parmi le 20 sulfate d'aluminium, le chlorure d'aluminium et le nitrate d'aluminium dans l'eau, à une température comprise entre 20 et 90°C, à un pH compris entre 0,5 et 5, pendant une durée comprise entre 2 et 60 minutes, a2') une étape d'ajustement du pH par ajout dans la suspension obtenue à l'étape ai') d'au moins un précurseur basique choisi parmi l'aluminate de sodium, l'aluminate 25 de potassium, l'ammoniaque, l'hydroxyde de sodium et l'hydroxyde de potassium, à une température comprise entre 20 et 90°C, et à un pH compris entre 7 et 10, pendant une durée comprise entre 5 et 30 minutes, a3') une étape de coprécipitation de la suspension obtenue à l'issue de l'étape a2') par ajout dans la suspension d'au moins un précurseur basique choisi parmi 30 l'aluminate de sodium, l'aluminate de potassium, l'ammoniaque, l'hydroxyde de sodium et l'hydroxyde de potassium et d'au moins un précurseur acide choisi parmi le sulfate d'aluminium, le chlorure d'aluminium, le nitrate d'aluminium, l'acide sulfurique, l'acide chlorhydrique et l'acide nitrique, au moins un des précurseurs basique ou acide comprenant de l'aluminium, le débit relatif des précurseurs acide et basique 35 étant choisi de manière à obtenir un pH du milieu réactionnel compris entre 7 et 10 et le débit du ou des précurseurs acide et basique contenant de l'aluminium étant réglé 60 de manière à obtenir une concentration en alumine finale dans la suspension comprise entre 10 et 38 g/L, a4') une étape de filtration de la suspension obtenue à l'issue de l'étape a3') de coprécipitation pour obtenir un gel d'alumine, 5 a5') une étape de séchage dudit gel d'alumine obtenu à l'étape a4') pour obtenir une poudre, a6') une étape de traitement thermique de la poudre obtenue à l'issue de l'étape a5') à une température comprise entre 500 et 1000°C, en présence ou non d'un flux d'air contenant jusqu'à 60% en volume d'eau, pendant une durée comprise entre 2 et 10 10 heures, pour obtenir un oxyde poreux aluminique calciné. 13. Procédé selon l'une quelconque des revendications 1 à 10, dans lequel ledit oxyde poreux aluminique calciné selon l'étape a) est obtenu par les étapes suivantes : ai") au moins une première étape de précipitation d'alumine, en milieu réactionnel 15 aqueux, d'au moins un précurseur basique choisi parmi l'aluminate de sodium, l'aluminate de potassium, l'ammoniaque, l'hydroxyde de sodium et l'hydroxyde de potassium et d'au moins un précurseur acide choisi parmi le sulfate d'aluminium, le chlorure d'aluminium, le nitrate d'aluminium, l'acide sulfurique, l'acide chlorhydrique, et l'acide nitrique, dans laquelle au moins l'un des précurseurs basique ou acide 20 comprend de l'aluminium, le débit relatif des précurseurs acide et basique est choisi de manière à obtenir un pH du milieu réactionnel compris entre 8,5 et 10,5 et le débit du ou des précurseurs acide et basique contenant de l'aluminium est réglé de manière à obtenir un taux d'avancement de ladite première étape compris entre 40 et 100%, le taux d'avancement étant défini comme étant la proportion d'alumine formée 25 en équivalent A1203 lors de ladite première étape de précipitation par rapport à la quantité totale d'alumine formée à l'issue de l'étape c) du procédé de préparation, ladite première étape de précipitation opérant à une température comprise entre 10 et 50 °C, et pendant une durée comprise entre 2 mirutes et 30 minutes ; a2") une étape de traitement thermique de la suspension chauffée à une température 30 comprise entre 50 et 200°C pendant une durée comprbe entre 30 minutes et 5 heures permettant l'obtention d'un gel d'alumine ; a3") une étape de filtration de la suspension obtenue à l'issue de l'étape a2") de traitement thermique, suivie d'au moins une étape de lavage du gel obtenu ; a4") une étape de séchage du gel d'alumine obtenu à l'issue de l'étape a3") pour 35 obtenir une poudre ; a5") une étape de traitement thermique de la poudre obtenue à l'issue de l'étape a4") à une température comprise entre 500 et 1000°C, en présence ou non d'un flux d'air 61 contenant jusqu'à 60% en volume d'eau, pour obtenir un oxyde poreux aluminique calciné. 14. Procédé d'hydrogénation sélective de composés polyinsaturés contenant au moins 2 5 atomes de carbone par molécule, tels que les dioléfines et/ou les acétyléniques et/ou les alcénylaromatiques, contenus dans une charge d'hydrocarbures ayant un point d'ébullition final inférieur ou égal à 300°C, lequd procédé étant réalisé à une température comprise entre 0 et 300°C, à une pressbn comprise entre 0,1 et 10 MPa, à un ratio molaire hydrogène/(composés polyinsaturés à hydrogéner) compris 10 entre 0,1 et 10 et à une vitesse volumique horaire comprise entre 0,1 et 200 11-1 lorsque le procédé est réalisé en phase liquide, ou à un ratio molaire hydrogène/(composés polyinsaturés à hydrogéner) compris entre 0,5 et 1000 et à une vitesse volumique horaire entre 100 et 40000 11-1 lorsque le procédé est réalisé en phase gazeuse, en présence d'un catalyseur obtenu selon l'une quelconque des 15 revendications 1 à 13. 15. Procédé d'hydrogénation d'au moins un composé aromatique ou polyaromatique contenu dans une charge d'hydrocarbures ayant un point d'ébullition final inférieur ou égal à 650°C, ledit procédé étant réalisé en phase gazeuse ou en phase liquide, à 20 une température comprise entre 30 et 350°C, à une p-ession comprise entre 0,1 et 20 MPa, à un ratio molaire hydrogène/(composés aromatiques à hydrogéner) entre 0,1 et 10 et à une vitesse volumique horaire V.V.H. comprise entre 0,05 et 50 h-1, en présence d'un catalyseur obtenu selon l'une quelconque des revendications 1 à 13. 25 30